(57)【要約】【課題】偏光サングラスを通して観察した際に、正面方向から斜め方向の幅広い範囲において色の再現性を良好にし得る表示装置を提供する。【解決手段】表示素子の光出射面側の面上に、偏光子ａ及び光学フィルムＸを有し、光学フィルムＸに表示素子側から入射する光であるＬ１が特定の条件を満たし、表示装置の光出射面側から、光学フィルムＸの垂直方向から遅相軸方向側に４０度傾いた方向に出光する光であって、前記偏光子ａの吸収軸と平行な吸収軸を有する偏光子ｂを通過した光であるＬ２Ａが特定の条件を満たす表示装置。【選択図】図８
2018004970.tif 000002
【特許請求の範囲】
【請求項１】
表示素子の光出射面側の面上に、偏光子ａ及び光学フィルムＸを有し、下記条件１−１を満たすとともに、下記条件２−１Ａ及び条件２−１Ｂの何れかを満たす表示装置。
＜条件１−１＞
前記光学フィルムＸに表示素子側から任意の入射角度で入射する光であって、前記光学フィルムＸに入射した後、前記表示装置の垂直方向から４０度傾いた方向に出光する条件を満たす、前記光学フィルムＸへの入射光をＬ１とする。
前記Ｌ１の強度を１ｎｍごとに測定する。青の波長域を４００ｎｍ以上５００ｎｍ未満、緑の波長域を５００ｎｍ以上６００ｎｍ未満、赤の波長域を６００ｎｍ以上７８０ｎｍ以下とする。前記Ｌ１の強度を１ｎｍごとに測定し、前記Ｌ１の青の波長域の最大強度をＢｍａｘ、前記Ｌ１の緑の波長域の最大強度をＧｍａｘ、前記Ｌ１の赤の波長域の最大強度をＲｍａｘとする。
前記Ｂｍａｘを示す波長をＬ１λＢ、前記Ｇｍａｘを示す波長をＬ１λＧ、前記Ｒｍａｘを示す波長をＬ１λＲとする。
前記Ｂｍａｘの１／２以下の強度を示す波長であってＬ１λＢのプラス方向側に位置する最小波長を＋αＢ、前記Ｇｍａｘの１／２以下の強度を示す波長であってＬ１λＧのマイナス方向側に位置する最大波長を−αＧ、前記Ｇｍａｘの１／２以下の強度を示す波長であってＬ１λＧのプラス方向側に位置する最小波長を＋αＧ、前記Ｒｍａｘの１／２以下の強度を示す波長であってＬ１λＲのマイナス方向側に位置する最大波長を−αＲとする。
Ｌ１λＢ、Ｌ１λＧ、Ｌ１λＲ、＋αＢ、−αＧ、＋αＧ及び−αＲが、以下（１）〜（４）の関係を満たす。
＋αＢ＜Ｌ１λＧ  （１）
Ｌ１λＢ＜−αＧ  （２）
＋αＧ＜Ｌ１λＲ  （３）
Ｌ１λＧ＜−αＲ  （４）
＜条件２−１Ａ＞
前記光学フィルムＸの面内において屈折率が最も大きい方向である遅相軸方向の屈折率をｎｘ、前記光学フィルムＸの面内において前記遅相軸方向と直交する方向である進相軸方向の屈折率をｎｙ、前記光学フィルムＸの厚さ方向の屈折率をｎｚとした際に、ｎｘ＞ｎｙ≧ｎｚの関係である。
前記表示装置の光出射面側から、前記光学フィルムＸの垂直方向から前記遅相軸方向側に４０度傾いた方向に出光する光であって、前記偏光子ａの吸収軸と平行な吸収軸を有する偏光子ｂを通過した光をＬ２Ａとする。前記Ｌ２Ａの強度を１ｎｍごとに測定する。前記Ｌ２Ａの分光スペクトルの傾きが負から正に変化する波長をＬ２Ａボトム波長、前記Ｌ２Ａの分光スペクトルの傾きが正から負に切り替わる波長をＬ２Ａピーク波長とする。
前記Ｒｍａｘの１／３以下の強度を示す波長であってＬ１λＲのマイナス方向側に位置する最大波長を−βＲ、前記Ｒｍａｘの１／３以下の強度を示す波長であってＬ１λＲのプラス方向側に位置する最小波長を＋βＲ、前記Ｇｍａｘの１／３以下の強度を示す波長であってＬ１λＧのマイナス方向側に位置する最大波長を−βＧ、前記Ｒｍａｘの１／３以下の強度を示す波長であってＬ１λＧのプラス方向側に位置する最小波長を＋βＧ、前記Ｂｍａｘの１／３以下の強度を示す波長であってＬ１λＢのマイナス方向側に位置する最大波長を−βＢ、前記Ｒｍａｘの１／３以下の強度を示す波長であってＬ１λＢのプラス方向側に位置する最小波長を＋βＢとする。
−βＲ以上＋βＲ以下の波長域であって、かつ６００ｎｍ以上７８０ｎｍ以下の波長域をＲβ、−βＧ以上＋βＧ以下の波長域であって、かつ５００ｎｍ以上６００ｎｍ未満の波長域をＧβ、−βＢ以上＋βＢ以下の波長域であって、かつ４００ｎｍ以上５００ｎｍ未満の波長域をＢβとする。
前記Ｒβ、前記Ｇβ、及び前記Ｂβのそれぞれの波長域に、前記Ｌ２Ａボトム波長及び前記Ｌ２Ａピーク波長をそれぞれ一以上有する。
＜条件２−１Ｂ＞
前記ｎｘ、前記ｎｙ、及び前記ｎｚが、ｎｚ≧ｎｘ＞ｎｙの関係である。
前記表示装置の光出射面側から、前記光学フィルムＸの垂直方向から前記進相軸方向側に４０度傾いた方向に出光する光であって、前記偏光子ａの吸収軸と平行な吸収軸を有する偏光子ｂを通過した光をＬ２Ｂとする。前記Ｌ２Ｂの強度を１ｎｍごとに測定する。前記Ｌ２Ｂの分光スペクトルの傾きが負から正に変化する波長をＬ２Ｂボトム波長、前記Ｌ２Ｂの分光スペクトルの傾きが正から負に切り替わる波長をＬ２Ｂピーク波長とする。
前記Ｒβ、前記Ｇβ、及び前記Ｂβのそれぞれの波長域に、前記Ｌ２Ｂボトム波長及び前記Ｌ２Ｂピーク波長をそれぞれ一以上有する。
【請求項２】
さらに、下記条件１−２を満たす請求項１に記載の表示装置。
＜条件１−２＞
前記条件１−１の測定で得たＬ１の分光スペクトルに基づき、青の波長域における分光スペクトルの強度の平均値ＢＡｖｅ、緑の波長域における分光スペクトルの強度の平均値ＧＡｖｅ、赤の波長域における分光スペクトルの強度の平均値ＲＡｖｅを算出する。青の波長域においてＬ１の強度がＢＡｖｅを連続して超える波長域をＢｐ、緑の波長域においてＬ１の強度がＧＡｖｅを連続して超える波長域をＧｐ、赤の波長域においてＬ１の強度がＲＡｖｅを連続して超える波長域をＲｐとする。Ｂｐ、Ｇｐ及びＲｐを示す波長域の数が何れも一つである。
【請求項３】
さらに、下記条件１−３を満たす請求項１又は２に記載の表示装置。
＜条件１−３＞
前記＋αＢ、前記−αＧ、前記＋αＧ及び前記−αＲが、以下（５）〜（６）の関係を満たす。
＋αＢ＜−αＧ  （５）
＋αＧ＜−αＲ  （６）
【請求項４】
さらに、下記条件１−４を満たす請求項１〜３の何れか１項に記載の表示装置。
＜条件１−４＞
前記Ｂｍａｘの１／３以下の強度を示す波長であってＬ１λＢのプラス方向側に位置する最小波長を＋βＢ、前記Ｇｍａｘの１／３以下の強度を示す波長であってＬ１λＧのマイナス方向側に位置する最大波長を−βＧ、前記Ｇｍａｘの１／３以下の強度を示す波長であってＬ１λＧのプラス方向側に位置する最小波長を＋βＧ、前記Ｒｍａｘの１／３以下の強度を示す波長であってＬ１λＲのマイナス方向側に位置する最大波長を−βＲとする。
前記＋βＢ、前記−βＧ、前記＋βＧ及び前記−βＲが、以下（７）〜（８）の関係を満たす。
＋βＢ＜−βＧ  （７）
＋βＧ＜−βＲ  （８）
【請求項５】
さらに、下記条件１−５を満たす請求項１〜４の何れか１項に記載の表示装置。
＜条件１−５＞
前記Ｂｍａｘ、前記Ｇｍａｘ及び前記Ｒｍａｘのうちの最大強度をＬ１ｍａｘとする。Ｂｍａｘ／Ｌ１ｍａｘ、Ｇｍａｘ／Ｌ１ｍａｘ及びＲｍａｘ／Ｌ１ｍａｘがそれぞれ０．２７以上。
【請求項６】
さらに、下記条件２−２Ａ及び条件２−２Ｂの何れかを満たす請求項１〜５の何れか１項に記載の表示装置。
＜条件２−２Ａ＞
前記ｎｘ、前記ｎｙ、及び前記ｎｚが、ｎｘ＞ｎｙ≧ｎｚの関係である。
前記Ｒｍａｘの１／２以下の強度を示す波長であってＬ１λＲのマイナス方向側に位置する最大波長を−αＲ、前記Ｒｍａｘの１／２以下の強度を示す波長であってＬ１λＲのプラス方向側に位置する最小波長を＋αＲ、前記Ｇｍａｘの１／２以下の強度を示す波長であってＬ１λＧのマイナス方向側に位置する最大波長を−αＧ、前記Ｒｍａｘの１／２以下の強度を示す波長であってＬ１λＧのプラス方向側に位置する最小波長を＋αＧ、前記Ｂｍａｘの１／２以下の強度を示す波長であってＬ１λＢのマイナス方向側に位置する最大波長を−αＢ、前記Ｒｍａｘの１／２以下の強度を示す波長であってＬ１λＢのプラス方向側に位置する最小波長を＋αＢとする。
−αＲ以上＋αＲ以下の波長域であって、かつ６００ｎｍ以上７８０ｎｍ以下の波長域をＲα、−αＧ以上＋αＧ以下の波長域であって、かつ５００ｎｍ以上６００ｎｍ未満の波長域をＧα、−αＢ以上＋αＢ以下の波長域であって、かつ４００ｎｍ以上５００ｎｍ未満の波長域をＢαとする。
前記Ｒα、前記Ｇα、及び前記Ｂαのそれぞれの波長域に、前記Ｌ２Ａボトム波長及び前記Ｌ２Ａピーク波長をそれぞれ一以上有する。
＜条件２−２Ｂ＞
前記ｎｘ、前記ｎｙ、及び前記ｎｚが、ｎｚ≧ｎｘ＞ｎｙの関係である。
前記Ｒα、前記Ｇα、及び前記Ｂαのそれぞれの波長域に、前記Ｌ２Ｂボトム波長及び前記Ｌ２Ｂピーク波長をそれぞれ一以上有する。
【請求項７】
表示素子の光出射面側の面上に、偏光子ａ及び光学フィルムＸを有する表示装置の光学フィルムの選定方法であって、光学フィルムに入射する光が下記条件１−１を満たす場合に、下記条件２−１Ａ及び条件２−１Ｂの何れかを満たす光学フィルムを選定する、表示装置の光学フィルムの選定方法。
＜条件１−１＞
前記光学フィルムＸに表示素子側から任意の入射角度で入射する光であって、前記光学フィルムＸに入射した後、前記表示装置の垂直方向から４０度傾いた方向に出光する条件を満たす、前記光学フィルムＸへの入射光をＬ１とする。
前記Ｌ１の強度を１ｎｍごとに測定する。青の波長域を４００ｎｍ以上５００ｎｍ未満、緑の波長域を５００ｎｍ以上６００ｎｍ未満、赤の波長域を６００ｎｍ以上７８０ｎｍ以下とする。前記Ｌ１の強度を１ｎｍごとに測定し、前記Ｌ１の青の波長域の最大強度をＢｍａｘ、前記Ｌ１の緑の波長域の最大強度をＧｍａｘ、前記Ｌ１の赤の波長域の最大強度をＲｍａｘとする。
前記Ｂｍａｘを示す波長をＬ１λＢ、前記Ｇｍａｘを示す波長をＬ１λＧ、前記Ｒｍａｘを示す波長をＬ１λＲとする。
前記Ｂｍａｘの１／２以下の強度を示す波長であってＬ１λＢのプラス方向側に位置する最小波長を＋αＢ、前記Ｇｍａｘの１／２以下の強度を示す波長であってＬ１λＧのマイナス方向側に位置する最大波長を−αＧ、前記Ｇｍａｘの１／２以下の強度を示す波長であってＬ１λＧのプラス方向側に位置する最小波長を＋αＧ、前記Ｒｍａｘの１／２以下の強度を示す波長であってＬ１λＲのマイナス方向側に位置する最大波長を−αＲとする。
Ｌ１λＢ、Ｌ１λＧ、Ｌ１λＲ、＋αＢ、−αＧ、＋αＧ及び−αＲが、以下（１）〜（４）の関係を満たす。
＋αＢ＜Ｌ１λＧ  （１）
Ｌ１λＢ＜−αＧ  （２）
＋αＧ＜Ｌ１λＲ  （３）
Ｌ１λＧ＜−αＲ  （４）
＜条件２−１Ａ＞
前記光学フィルムＸの面内において屈折率が最も大きい方向である遅相軸方向の屈折率をｎｘ、前記光学フィルムＸの面内において前記遅相軸方向と直交する方向である進相軸方向の屈折率をｎｙ、前記光学フィルムＸの厚さ方向の屈折率をｎｚとした際に、ｎｘ＞ｎｙ≧ｎｚの関係である。
前記表示装置の光出射面側から、前記光学フィルムＸの垂直方向から前記遅相軸方向側に４０度傾いた方向に出光する光であって、前記偏光子ａの吸収軸と平行な吸収軸を有する偏光子ｂを通過した光をＬ２Ａとする。前記Ｌ２Ａの強度を１ｎｍごとに測定する。前記Ｌ２Ａの分光スペクトルの傾きが負から正に変化する波長をＬ２Ａボトム波長、前記Ｌ２Ａの分光スペクトルの傾きが正から負に切り替わる波長をＬ２Ａピーク波長とする。
前記Ｒｍａｘの１／３以下の強度を示す波長であってＬ１λＲのマイナス方向側に位置する最大波長を−βＲ、前記Ｒｍａｘの１／３以下の強度を示す波長であってＬ１λＲのプラス方向側に位置する最小波長を＋βＲ、前記Ｇｍａｘの１／３以下の強度を示す波長であってＬ１λＧのマイナス方向側に位置する最大波長を−βＧ、前記Ｒｍａｘの１／３以下の強度を示す波長であってＬ１λＧのプラス方向側に位置する最小波長を＋βＧ、前記Ｂｍａｘの１／３以下の強度を示す波長であってＬ１λＢのマイナス方向側に位置する最大波長を−βＢ、前記Ｒｍａｘの１／３以下の強度を示す波長であってＬ１λＢのプラス方向側に位置する最小波長を＋βＢとする。
−βＲ以上＋βＲ以下の波長域であって、かつ６００ｎｍ以上７８０ｎｍ以下の波長域をＲβ、−βＧ以上＋βＧ以下の波長域であって、かつ５００ｎｍ以上６００ｎｍ未満の波長域をＧβ、−βＢ以上＋βＢ以下の波長域であって、かつ４００ｎｍ以上５００ｎｍ未満の波長域をＢβとする。
前記Ｒβ、前記Ｇβ、及び前記Ｂβのそれぞれの波長域に、前記Ｌ２Ａボトム波長及び前記Ｌ２Ａピーク波長をそれぞれ一以上有する。
＜条件２−１Ｂ＞
前記ｎｘ、前記ｎｙ、及び前記ｎｚが、ｎｚ≧ｎｘ＞ｎｙの関係である。
前記表示装置の光出射面側から、前記光学フィルムＸの垂直方向から前記進相軸方向側に４０度傾いた方向に出光する光であって、前記偏光子ａの吸収軸と平行な吸収軸を有する偏光子ｂを通過した光をＬ２Ｂとする。前記Ｌ２Ｂの強度を１ｎｍごとに測定する。前記Ｌ２Ｂの分光スペクトルの傾きが負から正に変化する波長をＬ２Ｂボトム波長、前記Ｌ２Ｂの分光スペクトルの傾きが正から負に切り替わる波長をＬ２Ｂピーク波長とする。
前記Ｒβ、前記Ｇβ、及び前記Ｂβのそれぞれの波長域に、前記Ｌ２Ｂボトム波長及び前記Ｌ２Ｂピーク波長をそれぞれ一以上有する。
【発明の詳細な説明】
【技術分野】
【０００１】
本発明は、表示装置、及び表示装置の光学フィルムの選定方法に関する。
【背景技術】
【０００２】
液晶表示装置に代表される表示装置は、輝度、解像度、色域等の性能が急速に進歩している。そして、これら性能の進歩に比例して、携帯用情報端末、カーナビゲーションシステム等の屋外での使用を前提とした表示装置が増加している。
日差しの強い屋外等の環境では、眩しさを軽減するために偏光機能を備えたサングラス（以下、「偏光サングラス」と称する。）をかけた状態で表示装置を観察する場合がある。
【０００３】
偏光板を含む表示装置を偏光サングラスを通して観察する場合、表示装置の偏光の吸収軸と、偏光サングラスの偏光の吸収軸とが直交すると画面が暗くなり見えなくなる（以下、「ブラックアウト」と称する。）という問題、及び表示装置内の配置された光学フィルムのリタデーション値に起因するグラデーション調の虹模様（以下、単に「虹ムラ」と称する。）が生じるという問題がある。
前記問題を解決するために、特許文献１及び２の手段が提案されている。
【先行技術文献】
【特許文献】
【０００４】
【特許文献１】特開２０１１−１０７１９８号公報
【特許文献２】特開２０１５−１４３７７８号公報
【発明の概要】
【発明が解決しようとする課題】
【０００５】
特許文献１は、バックライト光源として白色発光ダイオード（白色ＬＥＤ）を用いた液晶表示装置において、偏光板の視認側に３０００〜３００００ｎｍのリタデーションを有する高分子フィルムを特定の角度で配置することを特徴とするものである。特許文献１の手段では、バックライト光源として白色発光ダイオード（白色ＬＥＤ）を用いた液晶表示装置において、ブラックアウト及び虹ムラの問題を解消している。
【０００６】
一方、近年、輝度、解像度、色域等を向上するために、表示装置の光源及び表示素子が多様化している。例えば、液晶表示装置のバックライトの光源としては、特許文献１で用いている白色ＬＥＤが多く用いられているが、近年、バックライトの光源として量子ドットを用いた液晶表示装置が提案され始めている。また、現在の表示素子の主流は液晶表示素子であるが、近年、有機ＥＬ素子の実用化が広がりつつある。
これら近年の表示装置に特許文献１の手段（偏光板の視認側に３０００〜３００００ｎｍのリタデーションを有する高分子フィルムを配置する手段）を適用し、偏光サングラスを通して観察した場合、ブラックアウトや虹ムラを生じなくても、色の再現性に問題を生じる場合があった。特に、斜め方向から観察した際には、色の再現性の問題が顕著に生じていた。
【０００７】
特許文献２は、斜め方向の虹ムラを解消するために、ポリエステルフィルムの面内の遅相軸方向の屈折率をＮｙ、面内で遅相軸と直交する方向の屈折率をＮｘ、厚み方向の屈折率をＮｚとしたときに、（Ｎｚ−Ｎｙ）／（Ｎｘ−Ｎｙ）で表されるＮＺ係数が１．５５以下となる偏光子保護フィルムを提案している。
しかし、特許文献２の手段も、液晶表示装置のバックライトの光源として、白色ＬＥＤのみを考慮しており、近年の表示装置に対しては、色の再現性の問題を解消できないものであった。
【０００８】
本発明は、正面方向から斜め方向の幅広い範囲において色の再現性が良好な表示装置、表示装置の光学シートの選定方法を提供することを目的とする。
【課題を解決するための手段】
【０００９】
本発明者らは前記課題を解決するため、従来の主流であった白色ＬＥＤを用いた液晶表示装置と、近年開発が進められている表示装置との違いに着目した。その結果、近年の表示装置は、演色性を高くするため（色域を広げるため）、白色ＬＥＤを用いた液晶表示装置に比べてＲＧＢの分光スペクトルがシャープであり、分光スペクトルがシャープであるが故に、リタデーションを有する光学フィルム及び偏光サングラスの偏光の吸収軸を通過することによって、色の再現性の問題を生じやすいことを見出した。
そして、本発明者らはさらに検討した結果、色域が広い表示装置における色の再現性の問題は、特許文献１及び２のように光源の分光スペクトルを考慮したのみでは解消できず、光学フィルムに入射する直前の光の分光スペクトルを考慮することが必要となることを見出し、前記問題を解決するに至った。
【００１０】
本発明は、以下の表示装置、及び表示装置の光学フィルムの選定方法を提供する。
［１］表示素子の光出射面側の面上に、偏光子ａ及び光学フィルムＸを有し、下記条件１−１を満たすとともに、下記条件２−１Ａ及び条件２−１Ｂの何れかを満たす表示装置。
＜条件１−１＞
前記光学フィルムＸに表示素子側から任意の入射角度で入射する光であって、前記光学フィルムＸに入射した後、前記表示装置の垂直方向から４０度傾いた方向に出光する条件を満たす、前記光学フィルムＸへの入射光をＬ１とする。
前記Ｌ１の強度を１ｎｍごとに測定する。青の波長域を４００ｎｍ以上５００ｎｍ未満、緑の波長域を５００ｎｍ以上６００ｎｍ未満、赤の波長域を６００ｎｍ以上７８０ｎｍ以下とする。前記Ｌ１の強度を１ｎｍごとに測定し、前記Ｌ１の青の波長域の最大強度をＢｍａｘ、前記Ｌ１の緑の波長域の最大強度をＧｍａｘ、前記Ｌ１の赤の波長域の最大強度をＲｍａｘとする。
前記Ｂｍａｘを示す波長をＬ１λＢ、前記Ｇｍａｘを示す波長をＬ１λＧ、前記Ｒｍａｘを示す波長をＬ１λＲとする。
前記Ｂｍａｘの１／２以下の強度を示す波長であってＬ１λＢのプラス方向側に位置する最小波長を＋αＢ、前記Ｇｍａｘの１／２以下の強度を示す波長であってＬ１λＧのマイナス方向側に位置する最大波長を−αＧ、前記Ｇｍａｘの１／２以下の強度を示す波長であってＬ１λＧのプラス方向側に位置する最小波長を＋αＧ、前記Ｒｍａｘの１／２以下の強度を示す波長であってＬ１λＲのマイナス方向側に位置する最大波長を−αＲとする。
Ｌ１λＢ、Ｌ１λＧ、Ｌ１λＲ、＋αＢ、−αＧ、＋αＧ及び−αＲが、以下（１）〜（４）の関係を満たす。
＋αＢ＜Ｌ１λＧ  （１）
Ｌ１λＢ＜−αＧ  （２）
＋αＧ＜Ｌ１λＲ  （３）
Ｌ１λＧ＜−αＲ  （４）
＜条件２−１Ａ＞
前記光学フィルムＸの面内において屈折率が最も大きい方向である遅相軸方向の屈折率をｎｘ、前記光学フィルムＸの面内において前記遅相軸方向と直交する方向である進相軸方向の屈折率をｎｙ、前記光学フィルムＸの厚さ方向の屈折率をｎｚとした際に、ｎｘ＞ｎｙ≧ｎｚの関係である。
前記表示装置の光出射面側から、前記光学フィルムＸの垂直方向から前記遅相軸方向側に４０度傾いた方向に出光する光であって、前記偏光子ａの吸収軸と平行な吸収軸を有する偏光子ｂを通過した光をＬ２Ａとする。前記Ｌ２Ａの強度を１ｎｍごとに測定する。前記Ｌ２Ａの分光スペクトルの傾きが負から正に変化する波長をＬ２Ａボトム波長、前記Ｌ２Ａの分光スペクトルの傾きが正から負に切り替わる波長をＬ２Ａピーク波長とする。
前記Ｒｍａｘの１／３以下の強度を示す波長であってＬ１λＲのマイナス方向側に位置する最大波長を−βＲ、前記Ｒｍａｘの１／３以下の強度を示す波長であってＬ１λＲのプラス方向側に位置する最小波長を＋βＲ、前記Ｇｍａｘの１／３以下の強度を示す波長であってＬ１λＧのマイナス方向側に位置する最大波長を−βＧ、前記Ｒｍａｘの１／３以下の強度を示す波長であってＬ１λＧのプラス方向側に位置する最小波長を＋βＧ、前記Ｂｍａｘの１／３以下の強度を示す波長であってＬ１λＢのマイナス方向側に位置する最大波長を−βＢ、前記Ｒｍａｘの１／３以下の強度を示す波長であってＬ１λＢのプラス方向側に位置する最小波長を＋βＢとする。
−βＲ以上＋βＲ以下の波長域であって、かつ６００ｎｍ以上７８０ｎｍ以下の波長域をＲβ、−βＧ以上＋βＧ以下の波長域であって、かつ５００ｎｍ以上６００ｎｍ未満の波長域をＧβ、−βＢ以上＋βＢ以下の波長域であって、かつ４００ｎｍ以上５００ｎｍ未満の波長域をＢβとする。
前記Ｒβ、前記Ｇβ、及び前記Ｂβのそれぞれの波長域に、前記Ｌ２Ａボトム波長及び前記Ｌ２Ａピーク波長をそれぞれ一以上有する。
＜条件２−１Ｂ＞
前記ｎｘ、前記ｎｙ、及び前記ｎｚが、ｎｚ≧ｎｘ＞ｎｙの関係である。
前記表示装置の光出射面側から、前記光学フィルムＸの垂直方向から前記進相軸方向側に４０度傾いた方向に出光する光であって、前記偏光子ａの吸収軸と平行な吸収軸を有する偏光子ｂを通過した光をＬ２Ｂとする。前記Ｌ２Ｂの強度を１ｎｍごとに測定する。前記Ｌ２Ｂの分光スペクトルの傾きが負から正に変化する波長をＬ２Ｂボトム波長、前記Ｌ２Ｂの分光スペクトルの傾きが正から負に切り替わる波長をＬ２Ｂピーク波長とする。
前記Ｒβ、前記Ｇβ、及び前記Ｂβのそれぞれの波長域に、前記Ｌ２Ｂボトム波長及び前記Ｌ２Ｂピーク波長をそれぞれ一以上有する。
【００１１】
［２］表示素子の光出射面側の面上に、偏光子ａ及び光学フィルムＸを有する表示装置の光学フィルムの選定方法であって、光学フィルムに入射する光が上記条件１−１を満たす場合に、上記条件２−１Ａ及び条件２−１Ｂの何れかを満たす光学フィルムを選定する、表示装置の光学フィルムの選定方法。
【発明の効果】
【００１２】
本発明の表示装置は、偏光サングラスを通して観察した際に、正面方向から斜め方向の幅広い範囲において色の再現性を良好にすることができる。また、本発明の表示装置の光学フィルムの選定方法は、偏光サングラスを通して観察した際に、正面方向から斜め方向の幅広い範囲において色の再現性を良好にすることができる光学フィルムを効率よく選定できる。
【図面の簡単な説明】
【００１３】
【図１】本発明の表示装置の一実施形態を示す断面図である。
【図２】マイクロキャビティ構造を備えた三色独立方式の有機ＥＬ表示素子上に、偏光子ａ及び光学フィルムを有する表示装置において、光学フィルムに表示素子側から入射する光（Ｌ１）の分光スペクトルの一例である。
【図３】表示素子が液晶表示素子であり、バックライトの光源が冷陰極蛍光管（ＣＣＦＬ）であり、表示素子上に偏光子ａ及び光学フィルムを有する表示装置において、光学フィルムに表示素子側から入射する光（Ｌ１）の分光スペクトルの一例である。
【図４】表示素子が液晶表示素子であり、バックライトの光源が白色ＬＥＤであり、表示素子上に偏光子ａ及び光学フィルムを有する表示装置において、光学フィルムに表示素子側から入射する光（Ｌ１）の分光スペクトルの一例である。
【図５】表示素子が液晶表示素子であり、バックライトの一次光源が青色ＬＥＤであり、二次光源が量子ドットであり、表示素子上に偏光子ａ及び光学フィルムを有する表示装置において、光学フィルムに表示素子側から入射する光（Ｌ１）の分光スペクトルの一例である。
【図６】マイクロキャビティ構造を備えた三色独立方式の有機ＥＬ表示素子上に、偏光子ａ及び光学フィルム（ｎｘ＞ｎｙ≧ｎｚの関係の光学フィルム）を有する表示装置の光出射面側から、光学フィルムの垂直方向から遅相軸方向側に４０度傾いた方向に出射する光であって、偏光子ａの吸収軸と平行な吸収軸を有する偏光子ｂを通過した光（Ｌ２Ａ）の分光スペクトルの一例である。
【図７】表示素子が液晶表示素子であり、バックライトの光源が白色ＬＥＤであり、液晶表示素子上に偏光子ａ及び光学フィルム（ｎｘ＞ｎｙ≧ｎｚの関係の光学フィルム）を有する表示装置の光出射面側から、光学フィルムの垂直方向から遅相軸方向側に４０度傾いた方向に出射する光であって、偏光子ａの吸収軸と平行な吸収軸を有する偏光子ｂを通過した光（Ｌ２）の分光スペクトルの一例である。
【図８】図２の分光スペクトルと図６の分光スペクトルとを重ね合わせた図である。
【図９】図４の分光スペクトルと図７の分光スペクトルとを重ね合わせた図である。
【図１０】ｎｘ＞ｎｙ≧ｎｚの関係を有する光学フィルムのｎｘ方向及びｎｙ方向の角度ごとのリタデーション値の一例である。
【図１１】ｎｚ≧ｎｘ＞ｎｙの関係を有する光学フィルムのｎｘ方向及びｎｙ方向の角度ごとのリタデーション値の一例である。
【図１２】マイクロキャビティ構造を備えた三色独立方式の有機ＥＬ表示素子上に、偏光子ａ及び光学フィルムを有する表示装置の光出射面側から、光学フィルムの垂直方向に出射する光であって、偏光子ａの吸収軸と平行な吸収軸を有する偏光子ｂを通過した光（Ｌ３）の分光スペクトルの一例である。
【図１３】表示素子が液晶表示素子であり、バックライトの光源が白色ＬＥＤであり、液晶表示素子上に偏光子ａ及び光学フィルムを有する表示装置の光出射面側から、光学フィルムの垂直方向に出射する光であって、偏光子ａの吸収軸と平行な吸収軸を有する偏光子ｂを通過した光（Ｌ３）の分光スペクトルの一例である。
【図１４】白色発光層及びカラーフィルターを備えたカラーフィルター方式の有機ＥＬ表示素子上に、偏光子ａ及び光学フィルムを有する表示装置において、光学フィルムに表示素子側から入射する光（Ｌ１）の分光スペクトルの一例である。
【図１５】表示素子が液晶表示素子であり、バックライトの一次光源が青色ＬＥＤであり、二次光源が量子ドットであり、表示素子上に偏光子ａ及び光学フィルムを有する表示装置において、光学フィルムに表示素子側から入射する光（Ｌ１）の分光スペクトルの他の例である。
【発明を実施するための形態】
【００１４】
以下、本発明の実施形態を説明する。
［表示装置］
本発明の表示装置は、表示素子の光出射面側の面上に、偏光子ａ及び光学フィルムＸを有し、下記条件１−１を満たすとともに、下記条件２−１Ａ及び条件２−１Ｂの何れかを満たすものである。
【００１５】
＜条件１−１＞
前記光学フィルムＸに表示素子側から任意の入射角度で入射する光であって、前記光学フィルムＸに入射した後、前記表示装置の垂直方向から４０度傾いた方向に出光する条件を満たす、前記光学フィルムＸへの入射光をＬ１とする。
前記Ｌ１の強度を１ｎｍごとに測定する。青の波長域を４００ｎｍ以上５００ｎｍ未満、緑の波長域を５００ｎｍ以上６００ｎｍ未満、赤の波長域を６００ｎｍ以上７８０ｎｍ以下とする。前記Ｌ１の強度を１ｎｍごとに測定し、前記Ｌ１の青の波長域の最大強度をＢｍａｘ、前記Ｌ１の緑の波長域の最大強度をＧｍａｘ、前記Ｌ１の赤の波長域の最大強度をＲｍａｘとする。
前記Ｂｍａｘを示す波長をＬ１λＢ、前記Ｇｍａｘを示す波長をＬ１λＧ、前記Ｒｍａｘを示す波長をＬ１λＲとする。
前記Ｂｍａｘの１／２以下の強度を示す波長であってＬ１λＢのプラス方向側に位置する最小波長を＋αＢ、前記Ｇｍａｘの１／２以下の強度を示す波長であってＬ１λＧのマイナス方向側に位置する最大波長を−αＧ、前記Ｇｍａｘの１／２以下の強度を示す波長であってＬ１λＧのプラス方向側に位置する最小波長を＋αＧ、前記Ｒｍａｘの１／２以下の強度を示す波長であってＬ１λＲのマイナス方向側に位置する最大波長を−αＲとする。
Ｌ１λＢ、Ｌ１λＧ、Ｌ１λＲ、＋αＢ、−αＧ、＋αＧ及び−αＲが、以下（１）〜（４）の関係を満たす。
＋αＢ＜Ｌ１λＧ  （１）
Ｌ１λＢ＜−αＧ  （２）
＋αＧ＜Ｌ１λＲ  （３）
Ｌ１λＧ＜−αＲ  （４）
【００１６】
＜条件２−１Ａ＞
前記光学フィルムＸの面内において屈折率が最も大きい方向である遅相軸方向の屈折率をｎｘ、前記光透過性フィルムの面内において前記遅相軸方向と直交する方向である進相軸方向の屈折率をｎｙ、前記光学フィルムＸの厚さ方向の屈折率をｎｚとした際に、ｎｘ＞ｎｙ≧ｎｚの関係である。
前記表示装置の光出射面側から、前記光学フィルムＸの垂直方向から前記遅相軸方向に４０度傾いた方向に出光する光であって、前記偏光子ａの吸収軸と平行な吸収軸を有する偏光子ｂを通過した光をＬ２Ａとする。前記Ｌ２Ａの強度を１ｎｍごとに測定する。前記Ｌ２Ａの分光スペクトルの傾きが負から正に変化する波長をＬ２Ａボトム波長、前記Ｌ２Ａの分光スペクトルの傾きが正から負に切り替わる波長をＬ２Ａピーク波長とする。
前記Ｒｍａｘの１／３以下の強度を示す波長であってＬ１λＲのマイナス方向側に位置する最大波長を−βＲ、前記Ｒｍａｘの１／３以下の強度を示す波長であってＬ１λＲのプラス方向側に位置する最小波長を＋βＲ、前記Ｇｍａｘの１／３以下の強度を示す波長であってＬ１λＧのマイナス方向側に位置する最大波長を−βＧ、前記Ｒｍａｘの１／３以下の強度を示す波長であってＬ１λＧのプラス方向側に位置する最小波長を＋βＧ、前記Ｂｍａｘの１／３以下の強度を示す波長であってＬ１λＢのマイナス方向側に位置する最大波長を−βＢ、前記Ｒｍａｘの１／３以下の強度を示す波長であってＬ１λＢのプラス方向側に位置する最小波長を＋βＢとする。
−βＲ以上＋βＲ以下の波長域であって、かつ６００ｎｍ以上７８０ｎｍ以下の波長域をＲβ、−βＧ以上＋βＧ以下の波長域であって、かつ５００ｎｍ以上６００ｎｍ未満の波長域をＧβ、−βＢ以上＋βＢ以下の波長域であって、かつ４００ｎｍ以上５００ｎｍ未満の波長域をＢβとする。
前記Ｒβ、前記Ｇβ、及び前記Ｂβのそれぞれの波長域に、前記Ｌ２Ａボトム波長及び前記Ｌ２Ａピーク波長をそれぞれ一以上有する。
【００１７】
＜条件２−１Ｂ＞
前記ｎｘ、前記ｎｙ、及び前記ｎｚが、ｎｚ≧ｎｘ＞ｎｙの関係である。
前記表示装置の光出射面側から、前記光学フィルムＸの垂直方向から前記進相軸方向に４０度傾いた方向に出光する光であって、前記偏光子ａの吸収軸と平行な吸収軸を有する偏光子ｂを通過した光をＬ２Ｂとする。前記Ｌ２Ｂの強度を１ｎｍごとに測定する。前記Ｌ２Ｂの分光スペクトルの傾きが負から正に変化する波長をＬ２Ｂボトム波長、前記Ｌ２Ｂの分光スペクトルの傾きが正から負に切り替わる波長をＬ２Ｂピーク波長とする。
前記Ｒβ、前記Ｇβ、及び前記Ｂβのそれぞれの波長域に、前記Ｌ２Ｂボトム波長及び前記Ｌ２Ｂピーク波長をそれぞれ一以上有する。
【００１８】
なお、本明細書において、遅相軸方向のことを「ｎｘ方向」、進相軸方向のことを「ｎｙ方向」と称する場合がある。
【００１９】
図１は、本発明の表示装置の実施の形態を示す断面図である。図１の表示装置（１００）は、表示素子（１０）の光出射面上に、偏光子ａ（４０）、光学フィルムＸ（２０）を有している。図１の表示装置（１００）では、表示素子として有機ＥＬ表示素子（１０ａ）を用いている。また、図１の表示装置（１００）は、偏光子ａ（４０）と光学フィルムＸ（２０）との間に、その他の光学フィルム（３０）を配置している。
なお、図１では、その他の光学フィルム（３０）を、偏光子ａ（４０）と光学フィルムＸ（２０）との間に配置しているが、その他の光学フィルム（３０）の配置箇所は、表示素子と偏光子ａとの間や、光学フィルムＸよりも観察者側であってもよい。また、表示装置の表示素子が液晶表示素子である場合、液晶表示素子の背面には図示しないバックライトが必要である。
【００２０】
（条件１−１）
条件１−１は、表示装置のＲＧＢ（赤、緑、青）の分光スペクトルがシャープであることを示す条件である。条件１−１について、図を引用してより具体的に説明する。
【００２１】
図２は、マイクロキャビティ構造を備えた三色独立方式の有機ＥＬ表示素子上に、偏光子ａ及び光学フィルムを有する表示装置において、表示素子を白表示させた際に、光学フィルムに表示素子側から入射する光（Ｌ１）の強度を１ｎｍごとに測定した際の分光スペクトルの一例である。図２の分光スペクトルは最大強度を１００として各波長の強度を規格化したものである。なお、図２では、光学フィルムＸに入射する直前に光が通過する媒質０、及び光学フィルムＸから出射する直後に光が通過する媒質２は何れも空気（屈折率１．０）であり、光学フィルムＸが表示装置の最表面であることを前提としている。すなわち、図２のＬ１は、光学フィルムＸに４０度の入射角度で入射し、光学フィルムＸの光出射面（表示装置の光出射面）から、表示装置の垂直方向から４０度傾いた方向に出射し、条件１−１のＬ１の関係を満たすものである。後述する図３〜図５、及び図１４についても同様である。
図２中、Ｂｍａｘは青の波長域（４００ｎｍ以上５００ｎｍ未満）における最大強度、Ｇｍａｘは緑の波長域（５００ｎｍ以上６００ｎｍ未満）における最大強度、Ｒｍａｘは赤の波長域（６００ｎｍ以上７８０ｎｍ以下）における最大強度を示している。
また、図２中、Ｌ１λＢはＢｍａｘを示す波長、Ｌ１λＧはＧｍａｘを示す波長、Ｌ１λＲはＲｍａｘを示す波長を示している。
また、図２中、＋αＢは、Ｂｍａｘの１／２以下の強度を示す波長であってＬ１λＢのプラス方向側に位置する最小波長を示している。−αＧは、Ｇｍａｘの１／２以下の強度を示す波長であってＬ１λＧのマイナス方向側に位置する最大波長を示している。＋αＧは、Ｇｍａｘの１／２以下の強度を示す波長であってＬ１λＧのプラス方向側に位置する最小波長を示している。−αＲは、Ｒｍａｘの１／２以下の強度を示す波長であってＬ１λＲのマイナス方向側に位置する最大波長を示している。
図２の分光スペクトルはＲＧＢのスペクトルがいずれもシャープであり、Ｌ１λＢ、Ｌ１λＧ、Ｌ１λＲ、＋αＢ、−αＧ、＋αＧ及び−αＲが、以下（１）〜（４）の関係を満たしている。
＋αＢ＜Ｌ１λＧ  （１）
Ｌ１λＢ＜−αＧ  （２）
＋αＧ＜Ｌ１λＲ  （３）
Ｌ１λＧ＜−αＲ  （４）
【００２２】
図３は、表示素子がカラーフィルター付きの液晶表示素子であり、バックライトの光源が冷陰極蛍光管（ＣＣＦＬ）であり、表示素子上に偏光子ａ及び光学フィルムを有する表示装置において、表示素子を白表示させた際に、光学フィルムに表示素子側から入射する光（Ｌ１）の強度を１ｎｍごとに測定した際の分光スペクトルの一例である。図３もＲＧＢの分光スペクトルがいずれもシャープであり、前記（１）〜（４）の関係を満たしている。なお、図３の分光スペクトルは最大強度を１００として各波長の強度を規格化したものである。
【００２３】
図４は、表示素子がカラーフィルター付きの液晶表示素子であり、バックライトの光源が白色ＬＥＤであり、表示素子上に偏光子ａ及び光学フィルムを有する表示装置において、表示素子を白表示させた際に、光学フィルムに表示素子側から入射する光（Ｌ１）の分光スペクトルの一例である。図４は、Ｂ（青）の分光スペクトルがシャープであり、かつＧ（緑）の分光スペクトルが比較的シャープであるため、前記（１）〜（３）の関係を満たすものの、Ｒ（赤）の分光スペクトルがブロードであるため、前記（４）の関係を満たしていない。なお、図４の分光スペクトルは最大強度を１００として各波長の強度を規格化したものである。
【００２４】
図４の分光スペクトルに類似する分光スペクトルとして、図１４のタイプが挙げられる。図１４の分光スペクトルは、白色発光層及びカラーフィルターを備えた有機ＥＬ表示素子上に、偏光子ａ及び光学フィルムを有する表示装置において、表示素子を白表示させた際に、光学フィルムに表示素子側から入射する光（Ｌ１）の強度を１ｎｍごとに測定した際の分光スペクトルの一例である。図１４の分光スペクトルは、Ｂ（青）の分光スペクトルがシャープである一方で、Ｇ（緑）の高波長側の分光スペクトル及びＲ（赤）の分光スペクトルがブロードである。このため、図１４の分光スペクトルは、前記（１）及び（２）の関係を満たすものの、前記（３）及び（４）の関係を満たさない。なお、図１４の分光スペクトルは最大強度を１００として各波長の強度を規格化したものである。
【００２５】
図５は、表示素子がカラーフィルター付きの液晶表示素子であり、バックライトの一次光源が青色ＬＥＤであり、二次光源が量子ドットであり、表示素子上に偏光子ａ及び光学フィルムを有する表示装置において、表示素子を白表示させた際に、光学フィルムに表示素子側から入射する光（Ｌ１）の強度を１ｎｍごとに測定した際の分光スペクトルの一例である。図５もＲＧＢの分光スペクトルがいずれもシャープであり、前記（１）〜（４）の関係を満たしている。なお、図５の分光スペクトルは最大強度を１００として各波長の強度を規格化したものである。
【００２６】
Ｌ１の強度の測定対象となる光の方向は、光学フィルムＸがｎｘ＞ｎｙ≧ｎｚの関係の場合、ｎｘ方向で入射角度θ０となる光Ｌ１の強度を測定することが好ましく、光学フィルムＸがｎｚ≧ｎｘ＞ｎｙの関係の場合、ｎｙ方向で入射角度θ０となる光Ｌ１の強度を測定することが好ましい。
【００２７】
次に、ＲＧＢの分光スペクトルと、色域の広さとの関係を説明する。
ＲＧＢの三色の混合によって再現できる色域は、ＣＩＥ−ｘｙ色度図上の三角形で示される。前記三角形は、ＲＧＢ各色の頂点座標を定め、各頂点を結ぶことにより形成される。
ＲＧＢの分光スペクトルがそれぞれシャープであると、ＣＩＥ−ｘｙ色度図において、Ｒの頂点座標はｘの値が大きくｙの値が小さくなり、Ｇの頂点座標はｘの値が小さくｙの値が大きくなり、Ｂの頂点座標はｘの値が小さくｙの値が小さくなる。つまり、ＲＧＢの分光スペクトルがそれぞれシャープであると、ＣＩＥ−ｘｙ色度図においてＲＧＢ各色の頂点座標を結んだ三角形の面積が大きくなり、再現できる色域の幅が広くなる。なお、色域の幅が広くなることは、動画の迫力、臨場感の向上につながる。
色域を表す規格としては、「ＩＴＵ−Ｒ勧告  ＢＴ．２０２０（以下、「ＢＴ．２０２０」と称する。）」等が挙げられる。ＩＴＵ−Ｒは、「International Telecommunication Union - Radiocommunication Sector（国際電気通信連合 無線通信部門）」の略称であり、ＩＴＵ−Ｒ勧告  ＢＴ．２０２０は、スーパーハイビジョンの色域の国際規格である。下記式で表されるＣＩＥ−ｘｙ色度図に基づくＢＴ．２０２０のカバー率が後述する範囲であると、動画の迫力及び臨場感を向上しやすくできる。
＜ＢＴ．２０２０のカバー率を表す式＞
［Ｌ１のＣＩＥ−ｘｙ色度図の面積のうち、ＢＴ．２０２０のＣＩＥ−ｘｙ色度図の面積と重複する面積／ＢＴ．２０２０のＣＩＥ−ｘｙ色度図の面積］×１００（％）
【００２８】
次に、色の再現性の問題について説明する。
条件１−１を満たすようなＲＧＢの分光スペクトルがシャープである表示装置においては、偏光サングラスを通して画像を観察した場合に、色の再現性の問題を生じやすい。この原因は、（１）光学フィルムのリタデーション値と、複屈折率の波長依存性の影響により、波長が大きくなるにつれて、光学フィルムを通過した光の分光スペクトルの強度の変化の周期が大きくなること、及び（２）光が光学フィルムを通過する距離（光学距離）が角度により変わり、角度によりリタデーション値が変化すること、にあると考えられる。
【００２９】
図６及び図７は、ｎｘ＞ｎｙ≧ｎｚの関係を有する光学フィルムに対して、図２及び図４の分光スペクトルを有する光Ｌ１を入射角−４０度（光学フィルムの垂直方向から遅相軸方向側に−４０度）で入射させ、光学フィルムの光出射面側から光学フィルムの垂直方向から遅相軸方向側に４０度傾いた方向に出光する光であって、偏光子ａの吸収軸と平行な吸収軸を有する偏光子ｂを通過した光（Ｌ２Ａ）の分光スペクトルの一例である（光学フィルムの垂直方向のリタデーション値は８，０００ｎｍ。光学フィルムの光学距離換算のリタデーション値は６，３９２ｎｍ）。
図６及び図７では、光学フィルムに入射する直前に光が通過する媒質０、及び光学フィルムから出射する直後に光が通過する媒質２は何れも空気（屈折率１．０）であり、光学フィルムＸが表示装置の最表面であることを前提としている。Ｌ２Ａの分光スペクトルは、偏光サングラスを通して視認される分光スペクトルとみなすことができる。
【００３０】
図６及び図７のＬ２Ａの分光スペクトルを見ると、波長が大きくなるにつれて、Ｌ２Ａの分光スペクトルの強度の変化の周期が大きくなっている。なお、図６及び図７のＬ２Ａの分光スペクトルは、Ｌ１の分光スペクトルの最大強度を１００として各波長の強度を規格化したものである。また、図６及び図７のＬ２ＡはＰ偏光（光学フィルムＸに対して鉛直方向の偏光）の光である。
【００３１】
図８は、図２と図６とを重ねたもの、図９は、図４と図７とを重ねたものである。
図９のＬ１は条件１−１を満たさないものである。図９では、Ｌ１の分光スペクトルの中にＬ２Ａの分光スペクトルの多くが入り込んでいる。つまり、図９のように、Ｌ１の分光スペクトルがシャープでないものは、色域は狭いものの、Ｌ１の分光スペクトルの中にＬ２Ａの分光スペクトルが入り込みやすくなり、色の再現性の問題を生じにくい。
一方、図８のように、Ｌ１の分光スペクトルがシャープであるものは、Ｌ１の分光スペクトルの中に、Ｌ２Ａの分光スペクトルが入り込みにくくなり、色の再現性の問題が生じやすい。特に、赤（Ｒ）の波長域において、Ｌ１の分光スペクトルの中に、Ｌ２Ａの分光スペクトルが入り込みにくくなる。この原因は、光学フィルムのリタデーション値、及び複屈折率の波長依存性等の影響により、Ｌ２Ａの分光スペクトルの強度の変化の周期が波長の増加に伴い大きくなるためである。
【００３２】
図１０は、ｎｘ＞ｎｙ≧ｎｚの関係を有し、垂直方向のリタデーション値が３，０００ｎｍの光学フィルムの、垂直方向からｎｘ方向（遅相軸方向）にθ度傾いた角度ごとのリタデーション値（図１０の実線）、及び、垂直方向からｎｙ方向（進相軸方向）にθ度傾いた角度ごとのリタデーション値（図１０の破線）の一例である。図１０から、ｎｘ＞ｎｙ≧ｎｚの関係を有する光学フィルムを垂直方向からｎｘ方向側に傾いて観察した場合、傾斜角が大きくなるにつれてリタデーション値が小さくなることが確認できる。なお、光学フィルムがｎｚ≧ｎｘ＞ｎｙの関係を有する場合には、図１１に示すように、ｎｙ方向側に傾いて観察した場合に、傾斜角が大きくなるにつれてリタデーション値が小さくなる（図１１の破線がｎｙ方向側から観察したリタデーション値、実線がｎｘ方向側から観察したリタデーション値）。
人間が表示装置を視認する場合、多くの場合、視線が画面に垂直になるように視認する。このように視認した場合、画面の中心付近と視線との関係は垂直であるが、画面の周辺領域と視線とは一定の角度を有している。つまり、人間が表示装置を視認する場合、視野の中のリタデーション値が異なる領域が存在している（より正確に言うと、視野の中のリタデーション値は連続的に変化している）。また、複数人が同時に画面を観察する場合、各人がリタデーション値の異なる領域を観察することになる。
【００３３】
図１２及び図１３は、垂直方向のリタデーション値が８，０００ｎｍである光学フィルムに対して、図２及び図４の分光スペクトルを有する光を垂直方向から入射させ、表示装置の光出射面側から、光学フィルムの垂直方向に出光する光であって、偏光子ａの吸収軸と平行な吸収軸を有する偏光子ｂを通過した光（Ｌ３）の分光スペクトルの一例である。
つまり、図６及び図７が、光学フィルムの垂直方向からｎｘ方向（遅相軸方向）に４０度傾いた方向（光学距離のリタデーション値６，３９２ｎｍ）の分光スペクトルであるのに対して、図１２及び図１３は、光学フィルムの垂直方向（リタデーション値８，０００ｎｍ）の分光スペクトルである。
図６と図１２とを比較すると、リタデーション値が小さい図６の方が、Ｌ２Ａの分光スペクトルの強度の変化の周期が大きくなっている。つまり、リタデーション値が大きい図１２の分光スペクトルとリタデーション値が小さい図６の分光スペクトルとを比べると、リタデーション値が小さい図６の分光スペクトルの方が、図２の分光スペクトル（光学フィルムを透過する前の光Ｌ１の分光スペクトル）の中に入り込みにくくなっている。
図７と図１３とを比較した場合でも、リタデーション値が小さい図７の方が、Ｌ２Ａの分光スペクトルの強度の変化の周期が大きくなっている。しかし、図７及び図１３のベースとなる図４は、Ｌ１の分光スペクトルの分布形状がシャープではなくブロードであるため、リタデーション値が小さい図７の分光スペクトルでも、図４の分光スペクトルの中に容易に入り込むことができる。
【００３４】
以上のように、Ｌ１の分光スペクトルがシャープである場合において、リタデーション値が小さくなると、Ｌ１の分光スペクトルの中に、Ｌ２Ａの分光スペクトルが入り込みにくくなる。
また、人間の視野の範囲内には光学距離の違いに伴うリタデーション値が異なる領域が存在しており、Ｌ１の分光スペクトルがシャープである場合には、リタデーションが小さい領域（光学距離が長くなる斜め方向の領域）において、Ｌ１の分光スペクトルの中にＬ２Ａの分光スペクトルが入り込みにくくなる。また、複数人で画面を観察する場合には、各人の視野範囲のリタデーション値が異なっており、リタデーション値が小さい領域（光学距離が長くなる斜め方向の領域）から観察している人間にとっては、Ｌ１の分光スペクトルの中にＬ２Ａの分光スペクトルが入り込みにくくなる。
そして、Ｌ１の分光スペクトルの中にＬ２Ａの分光スペクトルが入り込みにくくなることによって、色の再現性の問題が生じる。
光Ｌ２Ｂについても同様のことが言える。
【００３５】
本発明において、Ｌ１、Ｌ２Ａ及びＬ２Ａの分光スペクトルは、表示素子を白表示させた際の分光スペクトルとすることが好ましい。これらの分光スペクトルは、分光光度計を用いて測定することができる。測定の際、分光光度計の視野角は１度とする。また、測定の対象とする光は、表示装置の有効表示領域の中心を通る光とすることが好ましい。分光スペクトルは、例えば、コニカミノルタ社製の分光放射輝度計ＣＳ−２０００で測定できる。
また、ＢＴ．２０２０のカバー率を算出する際に必要となる「Ｌ１のＣＩＥ−ｘｙ色度図の面積」は、赤（Ｒ）表示、緑（Ｇ）表示、及び青（Ｂ）表示の際のＣＩＥ−Ｙｘｙ表色系のｘ値及びｙ値をそれぞれ測定し、該測定結果から得られた「赤（Ｒ）の頂点座標」、「緑（Ｇ）の頂点座標」及び「青（Ｂ）の頂点座標」から算出できる。ＣＩＥ−Ｙｘｙ表色系のｘ値及びｙ値は、例えば、コニカミノルタ社製の分光放射輝度計ＣＳ−２０００で測定できる。
【００３６】
（条件２−１Ａ）、（条件２−１Ｂ）
条件２−１Ａは、光学フィルムＸがｎｘ＞ｎｙ≧ｎｚの関係である場合の条件である。言い換えると、条件２−１Ａは、光学フィルムＸが正の複屈折材料である場合の条件である。一方、条件２−１Ｂは、光学フィルムＸがｎｚ≧ｎｘ＞ｎｙの関係である場合の条件である。言い換えると、条件２−１Ｂは、光学フィルムＸが負の複屈折材料である場合の条件である。
条件２−１Ａ及び条件２−１Ｂは、何れも、正面方向から斜め方向の幅広い範囲において色の再現性を良好にするための条件を示している。
なお、条件２−１Ａ及び条件２−１Ｂにおいて、「偏光子ｂ」は、実質的に「偏光サングラスの偏光子」を意図したものである。つまり、条件２−１Ａ及び条件２−１Ｂにおいて、「表示装置の光出射面側から、光学フィルムＸの垂直方向から４０度（条件２−１Ａの場合はｎｘ方向側に４０度、条件２−１Ｂの場合はｎｙ方向側に４０度）傾いた方向に出光する光であって、偏光子ａの吸収軸と平行な吸収軸を有する偏光子ｂを通過した光（Ｌ２Ａ、Ｌ２Ｂ）」とは、「表示装置の光出射面側から、光学フィルムＸの垂直方向から４０度（条件２−１Ａの場合はｎｘ方向側に４０度、条件２−１Ｂの場合はｎｙ方向に４０度）傾いた方向に出光する光であって、偏光サングラスの偏光子を通過した光（偏光サングラスを通して人間が視認する光）」を意図している。
また、条件２−１Ａ及び条件２−１Ｂにおいて、Ｒβを「−βＲ以上＋βＲ以下の波長域であって、かつ６００ｎｍ以上７８０ｎｍ以下の波長域」と規定しているのは、６００ｎｍ未満又は７８０ｎｍ超の波長域については、−βＲ以上＋βＲ以下の波長域であっても、ボトム波長及びピーク波長をカウントしないことを意味している。同様に、条件２−１Ａ及び条件２−１Ｂにおいては、５００ｎｍ未満又は６００ｎｍ以上の波長域については、−βＧ以上＋βＧ以下の波長域であっても、ボトム波長及びピーク波長をカウントせず、４００ｎｍ未満又は５００ｎｍ以上の波長域については、−βＢ以上＋βＢ以下の波長域であっても、ボトム波長及びピーク波長をカウントしない。
【００３７】
なお、条件２−１Ａ及び条件２−１Ｂ、並びに、後述する条件２−２Ａ及び条件２−２Ｂにおいて、出射角度４０度の光を前提としている理由は、４０度以上の角度で画面を観察することが殆どないことを考慮したものである。
【００３８】
図８の実線は図２に相当し、図８の破線は図６に相当している。
図８中、−βＲ、＋βＲ、−βＧ、＋βＧ、−βＢ、＋βＢは以下の波長を示している。
−βＲ：Ｒｍａｘの１／３以下の強度を示す波長であってＬ１λＲのマイナス方向側に位置する最大波長
＋βＲ：Ｒｍａｘの１／３以下の強度を示す波長であってＬ１λＲのプラス方向側に位置する最小波長
−βＧ：Ｇｍａｘの１／３以下の強度を示す波長であってＬ１λＲのマイナス方向側に位置する最大波長
＋βＧ：Ｇｍａｘの１／３以下の強度を示す波長であってＬ１λＲのプラス方向側に位置する最小波長
−βＢ：Ｂｍａｘの１／３以下の強度を示す波長であってＬ１λＲのマイナス方向側に位置する最大波長
＋βＢ：Ｂｍａｘの１／３以下の強度を示す波長であってＬ１λＲのプラス方向側に位置する最小波長
【００３９】
Ｌ２Ａの分光スペクトルの傾きが負から正に変化する波長をＬ２Ａボトム波長、Ｌ２Ａの分光スペクトルの傾きが正から負に切り替わる波長をＬ２Ａピーク波長とした場合、図８の破線は、Ｒβ、Ｇβ、及びＢβのそれぞれの波長域に、Ｌ２Ａボトム波長及びＬ２Ａピーク波長をそれぞれ一以上有しており、条件２−１Ａを満たしている。
なお、Ｒβ、Ｇβ、及びＢβは以下の波長を示している。
Ｒβ：−βＲ以上＋βＲ以下の波長域であって、かつ６００ｎｍ以上７８０ｎｍ以下の波長域
Ｇβ：−βＧ以上＋βＧ以下の波長域であって、かつ５００ｎｍ以上６００ｎｍ未満の波長域
Ｂβ：−βＢ以上＋βＢ以下の波長域であって、かつ４００ｎｍ以上５００ｎｍ未満の波長域
【００４０】
条件２−１Ａを満たす場合、「（ｉ）Ｌ１の赤（Ｒ）の最大強度近傍の山の中にＬ２Ａの赤（Ｒ）の波長域の山が１つ以上入ること」、「（ii）Ｌ１の緑（Ｇ）の最大強度近傍の山の中にＬ２Ａの緑（Ｇ）の波長域の山が１つ以上入ること」、及び「（iii）Ｌ１の青（Ｂ）の最大強度近傍の山の中にＬ２Ａの青（Ｂ）の波長域の山が１つ以上入ること」を意味している。
つまり、条件２−１Ａを満たす場合、光学フィルムＸの垂直方向からｎｘ方向に４０度傾いた方向では、色の再現性の問題が生じにくいことを意味している。
また、図１０等により説明したように、ｎｘ＞ｎｙ≧ｎｚの関係を満たす光学フィルムＸでは、垂直方向からｎｘ方向側に傾くほどリタデーション値が減少し、垂直方向に近いほどリタデーション値が増加する。そして、上述したように、リタデーション値が増加することは、Ｌ１の山の中にＬ２Ａが入りやすくなることを意味している。
つまり、ｎｘ＞ｎｙ≧ｎｚの関係を満たす光学フィルムＸにおいて、条件２−１Ａを満たすことは、光学フィルムＸの垂直方向からｎｘ方向側に４０度傾いた方向〜光学フィルムの垂直方向の幅広い角度範囲において、色の再現性を良好にできることを意味している。
また、条件２−１Ｂを満たすことは、ｎｚ≧ｎｘ＞ｎｙの関係を満たす光学フィルムＸにおいて、光学フィルムＸの垂直方向からｎｙ方向側に４０度傾いた方向〜光学フィルムの垂直方向の幅広い角度範囲において、色の再現性を良好にできることを意味している。
【００４１】
一方、条件２−１Ａを満たさないことは、上記（ｉ）〜（iii）の少なくとも何れかの条件を満たさないことを意味している。このため、ｎｘ＞ｎｙ≧ｎｚの関係を満たす光学フィルムＸにおいて、条件２−１Ａを満たさない場合、色の再現性の問題を抑制できない。また、ｎｚ≧ｎｘ＞ｎｙの関係の関係を満たす光学フィルムＸにおいて、条件２−１Ｂを満たさない場合も、色の再現性の問題を抑制できない
【００４２】
上記（ｉ）〜（iii）の中では、上記（ｉ）を満たすことが最も難しい。これは、「リタデーションの波長分散性により、波長が長くなるにつれて分光スペクトルの周期が長くなること」、及び、「垂直方向から４０度傾いた方向ではリタデーション値が低く、分光スペクトルの周期が長くなること」が原因と考えられる。
このため、Ｌ１の分光スペクトルがシャープである場合、通常の設計では、Ｌ１の赤（Ｒ）の最大強度近傍の山の中にＬ２Ａ又はＬ２Ｂの赤（Ｒ）の波長域の山を１つ以上入れることができず、条件２−１Ａ又は条件２−１Ｂを満たすことができない。つまり、Ｌ１の分光スペクトルがシャープである場合、通常の設計では、条件２−１Ａ又は条件２−１Ｂを満たすことができず、色の再現性の問題を抑制できない。本発明は、リタデーションの波長分散性（特に、複屈折率の波長依存性が影響したリタデーションの波長分散性）、視野角ごとのリタデーション値の相違を考慮して、色の再現性の問題の抑制を可能としたものである。
なお、従来主流であったバックライトの光源として白色ＬＥＤを用いた液晶表示装置は、図４に示すようにＬ１の赤（Ｒ）の分光スペクトルがブロードであるため、Ｌ１の赤（Ｒ）の最大強度近傍の山の中に、Ｌ２Ａ又はＬ２Ｂの赤（Ｒ）の波長域の山が容易に入ることができる。つまり、偏光サングラスを通して観察した際の色の再現性の問題は、従来の主流であった白色ＬＥＤを用いた液晶表示装置では、リタデーション値が極端に低い光学フィルムを用いない限り、起こりえない課題である。
【００４３】
条件２−１Ａ及び条件２−１Ｂにおいて、Ｌ２は偏光しており、Ｐ偏光であってもよいし、Ｓ偏光であってもよい。なお、通常の偏光サングラスはＳ偏光をカットするものが多い。このため、Ｌ２がＰ偏光である場合に条件２−１Ａ及び条件２−１Ｂを満たすことが好ましい。
【００４４】
条件２−１Ａ及び条件２−１Ｂでは、Ｒβ、Ｇβ、及びＢβのそれぞれの波長域において、前記ボトム波長（条件２−１Ａの場合はＬ２Ａボトム波長、条件２−１Ｂの場合はＬ２Ｂボトム波長）、及び前記ピーク波長（条件２−１Ａの場合はＬ２Ａピーク波長、条件２−１Ｂの場合はＬ２Ｂピーク波長）をそれぞれ二以上有することが好ましい。
【００４５】
また、本発明の表示装置は、色の再現性の問題をより抑制するために、さらに、以下の条件２−２Ａ及び条件２−２Ｂの何れかを満たすことが好ましい。条件２−２Ａ及び条件２−２Ｂの何れかを満たすことにより、正面方向から斜め方向の幅広い範囲において色の再現性の問題をより抑制できる。
【００４６】
＜条件２−２Ａ＞
前記ｎｘ、前記ｎｙ、及び前記ｎｚが、ｎｘ＞ｎｙ≧ｎｚの関係である。
前記Ｒｍａｘの１／２以下の強度を示す波長であってＬ１λＲのマイナス方向側に位置する最大波長を−αＲ、前記Ｒｍａｘの１／２以下の強度を示す波長であってＬ１λＲのプラス方向側に位置する最小波長を＋αＲ、前記Ｇｍａｘの１／２以下の強度を示す波長であってＬ１λＧのマイナス方向側に位置する最大波長を−αＧ、前記Ｒｍａｘの１／２以下の強度を示す波長であってＬ１λＧのプラス方向側に位置する最小波長を＋αＧ、前記Ｂｍａｘの１／２以下の強度を示す波長であってＬ１λＢのマイナス方向側に位置する最大波長を−αＢ、前記Ｒｍａｘの１／２以下の強度を示す波長であってＬ１λＢのプラス方向側に位置する最小波長を＋αＢとする。
−αＲ以上＋αＲ以下の波長域であって、かつ６００ｎｍ以上７８０ｎｍ以下の波長域をＲα、−αＧ以上＋αＧ以下の波長域であって、かつ５００ｎｍ以上６００ｎｍ未満の波長域をＧα、−αＢ以上＋αＢ以下の波長域であって、かつ４００ｎｍ以上５００ｎｍ未満の波長域をＢαとする。
前記Ｒα、前記Ｇα、及び前記Ｂαのそれぞれの波長域に、前記Ｌ２Ａボトム波長及び前記Ｌ２Ａピーク波長をそれぞれ一以上有する。
【００４７】
＜条件２−２Ｂ＞
前記ｎｘ、前記ｎｙ、及び前記ｎｚが、ｎｚ≧ｎｘ＞ｎｙの関係である。
前記Ｒα、前記Ｇα、及び前記Ｂαのそれぞれの波長域に、前記Ｌ２Ｂボトム波長及び前記Ｌ２Ｂピーク波長をそれぞれ一以上有する。
【００４８】
なお、条件２−２Ａ及び条件２−２Ｂにおいて、Ｒαを「−αＲ以上＋αＲ以下の波長域であって、かつ６００ｎｍ以上７８０ｎｍ以下の波長域」と規定しているのは、６００ｎｍ未満又は７８０ｎｍ超の波長域については、−αＲ以上＋αＲ以下の波長域であっても、ボトム波長及びピーク波長をカウントしないことを意味している。同様に、条件２−２Ａ及び条件２−２Ｂにおいては、５００ｎｍ未満又は６００ｎｍ以上の波長域については、−αＧ以上＋αＧ以下の波長域であっても、ボトム波長及びピーク波長をカウントせず、４００ｎｍ未満又は５００ｎｍ以上の波長域については、−αＢ以上＋αＢ以下の波長域であっても、ボトム波長及びピーク波長をカウントしない。
【００４９】
条件２−２Ａ及び条件２−２Ｂでは、Ｒβ、Ｇβ、及びＢβのそれぞれの波長域において、前記ボトム波長（条件２−２Ａの場合はＬ２Ａボトム波長、条件２−２Ｂの場合はＬ２Ｂボトム波長）、及び前記ピーク波長（条件２−２Ａの場合はＬ２Ａピーク波長、条件２−２Ｂの場合はＬ２Ｂピーク波長）をそれぞれ二以上有することがより好ましい。
【００５０】
上述したように、ｎｘ＞ｎｙ≧ｎｚの関係を満たす光学フィルムＸにおいて条件２−１Ａを満たす場合、並びに、ｎｚ≧ｎｘ＞ｎｙの関係を満たす光学フィルムＸにおいて条件２−１Ｂを満たす場合には、光学フィルムＸの垂直方向（表示装置の垂直方向）の色の再現性の問題も抑制できることを意味している。
言い換えると、ｎｘ＞ｎｙ≧ｎｚの関係を満たす光学フィルムＸにおいて条件２−１Ａを満たす場合、並びに、ｎｚ≧ｎｘ＞ｎｙの関係を満たす光学フィルムＸにおいて条件２−１Ｂを満たす場合には、下記の条件２−３を満たしていると言える。
【００５１】
＜条件２−３＞
前記表示装置の光出射面側から、前記光学フィルムＸの垂直方向に出光する光であって、前記偏光子ａの吸収軸と平行な吸収軸を有する偏光子ｂを通過した光をＬ３とする。前記Ｌ３の強度を１ｎｍごとに測定する。前記Ｌ３の分光スペクトルの傾きが負から正に変化する波長をＬ３ボトム波長、前記Ｌ３の分光スペクトルの傾きが正から負に切り替わる波長をＬ３ピーク波長とする。
前記Ｒβ、前記Ｇβ、及び前記Ｂβのそれぞれの波長域に、前記Ｌ３ボトム波長及び前記Ｌ３ピーク波長をそれぞれ一以上有する。
【００５２】
なお、上記条件２−３のＲβ、Ｇβ及びＢβは、条件２−１のＲβ、Ｇβ及びＢβを示している。光学フィルムＸに入射する光は、入射角によって強度は大きく異なるものの、分光スペクトルの波長分布の形状は、入射角によって大きく変わらず略同一である。言い換えると、光学フィルムＸに入射する光の分光スペクトルを入射角ごとに測定し、最大強度を１００に規格化した上で、各入射角の分光スペクトルの波長分布図を作成すると、各図は略同一となる。
つまり、上記条件２−３は、光学フィルムＸに入射する光であるＬ１と、光学フィルムＸから出射する光であるＬ３とが必ずしも対応していないが、条件２−３の結果には影響しない。
【００５３】
（Ｌ１の好適な態様）
上述したように、本発明の表示装置は、条件１−１（Ｌ１の分光スペクトルがシャープ）を満たすために、通常の光学フィルムの設計では色の再現性の問題が生じやすくなるものの、条件２−１Ａ及び条件２−１Ｂの何れかを満たすことによって、色の再現性の問題を抑制している。
また、本発明の表示装置は、Ｌ１の分光スペクトルが極めてシャープであっても、条件２−１Ａ及び条件２−１Ｂの何れかを満たせば色の再現性の問題を抑制することができる。近年、色域を広げるため、Ｌ１の分光スペクトルが極めてシャープとなる表示装置の開発が進められている。本発明の表示装置は、Ｌ１の分光スペクトルが極めてシャープである表示装置においても、色の再現性の問題を抑制できる点で好適である。
例えば、本発明の表示装置は、Ｌ１の分光スペクトルが以下の条件１−２〜条件１−５の一以上を満たす表示装置（Ｌ１の分光スペクトルが極めてシャープであり、色域が極めて広い表示装置）に対して、色の再現性の問題を抑制できる点で好適である。
条件１−１〜１−４は主として色純度を高めることによる色域の拡大、条件１−５は主として明るさを考慮した色域の拡大に寄与している。
なお、条件１−２を満たすことで、色の再現性の問題をより抑制しやすくなる。
【００５４】
＜条件１−２＞
条件１−１の測定で得たＬ１の分光スペクトルに基づき、青の波長域における分光スペクトルの強度の平均値ＢＡｖｅ、緑の波長域における分光スペクトルの強度の平均値ＧＡｖｅ、赤の波長域における分光スペクトルの強度の平均値ＲＡｖｅを算出する。青の波長域においてＬ１の強度がＢＡｖｅを連続して超える波長域をＢｐ、緑の波長域においてＬ１の強度がＧＡｖｅを連続して超える波長域をＧｐ、赤の波長域においてＬ１の強度がＲＡｖｅを連続して超える波長域をＲｐとする。Ｂｐ、Ｇｐ及びＲｐを示す波長域が何れも一つである。
【００５５】
図２、図４及び図５の分光スペクトルは、Ｂｐ、Ｇｐ及びＲｐを示す波長域が何れも一つであり条件１−２を満たしている。一方、図３の分光スペクトルは、Ｂｐ、Ｇｐ及びを示す波長域が二つあり、条件１−２を満たさない。
【００５６】
＜条件１−３＞
前記＋αＢ、前記−αＧ、前記＋αＧ及び前記−αＲが、以下（５）〜（６）の関係を満たす。
＋αＢ＜−αＧ  （５）
＋αＧ＜−αＲ  （６）
【００５７】
図２、図３及び図５の分光スペクトルは（５）及び（６）の関係を満たし、条件１−３を満たしている。一方、図４の分光スペクトルは（６）の関係を満たさず、条件１−３を満たさない。
【００５８】
＜条件１−４＞
前記Ｂｍａｘの１／３以下の強度を示す波長であってＬ１λＢのプラス方向側に位置する最小波長を＋βＢ、前記Ｇｍａｘの１／３以下の強度を示す波長であってＬ１λＧのマイナス方向側に位置する最大波長を−βＧ、前記Ｇｍａｘの１／３以下の強度を示す波長であってＬ１λＧのプラス方向側に位置する最小波長を＋βＧ、前記Ｒｍａｘの１／３以下の強度を示す波長であってＬ１λＲのマイナス方向側に位置する最大波長を−βＲとする。
前記＋βＢ、前記−βＧ、前記＋βＧ及び前記−βＲが、以下（７）〜（８）の関係を満たす。
＋βＢ＜−βＧ  （７）
＋βＧ＜−βＲ  （８）
【００５９】
図２、図３及び図５の分光スペクトルは何れも（７）及び（８）の関係を満たし、条件１−４を満たしている。一方、図４の分光スペクトルは（８）の関係を満たさず、条件１−４を満たしていない。
【００６０】
＜条件１−５＞
前記Ｂｍａｘ、前記Ｇｍａｘ及び前記Ｒｍａｘのうちの最大強度をＬ１ｍａｘとする。Ｂｍａｘ／Ｌ１ｍａｘ、Ｇｍａｘ／Ｌ１ｍａｘ及びＲｍａｘ／Ｌ１ｍａｘがそれぞれ０．２７以上。
【００６１】
図２、図３及び図５の分光スペクトルは、Ｂｍａｘ／Ｌ１ｍａｘ、Ｇｍａｘ／Ｌ１ｍａｘ及びＲｍａｘ／Ｌ１ｍａｘがそれぞれ０．２７以上であり、条件１−５を満たしている。一方、図４の分光スペクトルは、Ｒｍａｘ／Ｌ１ｍａｘがそれぞれ０．２７未満であり、条件１−５を満たしていない。
条件１−５では、Ｂｍａｘ／Ｌ１ｍａｘ、Ｇｍａｘ／Ｌ１ｍａｘ及びＲｍａｘ／Ｌ１ｍａｘは、それぞれ０．３０以上であることがより好ましい。
【００６２】
なお、色域を広げる観点からはＬ１の分光スペクトルはシャープであることが好ましい一方で、条件２−１を満たしやすくする観点からは、Ｌ１の分光スペクトルは極端にシャープでないことが好ましい。このため、前記＋βＲと前記−βＲとの差［＋βＲ−（−βＲ）］は、１５〜９０ｎｍであることが好ましく、３０〜８５ｎｍであることがより好ましく、５０〜８０ｎｍであることがさらに好ましい。
同様の観点から、前記＋βＧと前記−βＧとの差［＋βＧ−（−βＧ）］は、２０〜８０ｎｍであることが好ましく、２５〜６０ｎｍであることがより好ましく、３０〜５５ｎｍであることがさらに好ましい。同様の観点から、前記＋βＢと前記−βＢとの差［＋βＢ−（−βＢ）］は、１５〜５０ｎｍであることが好ましく、２０〜４０ｎｍであることがより好ましく、２０〜３０ｎｍであることがさらに好ましい。
【００６３】
また、色域を広げる観点、及び条件２−２を満たしやすくする観点のバランスから、前記＋αＲと、前記−αＲとの差［＋αＲ−（−αＲ）］は、１０〜７０ｎｍであることが好ましく、２０〜６０ｎｍであることがより好ましく、３０〜５５ｎｍであることがさらに好ましい。
同様の観点から、前記＋αＧと前記−αＧとの差［＋αＧ−（−αＧ）］は、１０〜６０ｎｍであることが好ましく、１５〜５０ｎｍであることがより好ましく、２０〜４０ｎｍであることがさらに好ましい。同様の観点から、前記＋αＢと前記−αＢとの差［＋αＢ−（−αＢ）］は、１０〜３０ｎｍであることが好ましく、１５〜２５ｎｍであることがより好ましく、１５〜２０ｎｍであることがさらに好ましい。
【００６４】
Ｌ１の分光スペクトルが極めてシャープである表示装置としては、三色独立方式の有機ＥＬ表示装置、バックライトに量子ドットを用いた液晶表示装置等が挙げられる。
【００６５】
（表示素子）
表示素子としては、液晶表示素子、有機ＥＬ表示素子、無機ＥＬ表示素子、プラズマ表示素子等が挙げられる。なお、液晶表示素子は、タッチパネル機能を素子内に備えたインセルタッチパネル液晶表示素子であってもよい。
これらの表示素子の中でも、三色独立方式の有機ＥＬ表示素子は、Ｌ１の分光スペクトルがシャープとなりやすく、本発明の効果が有効に発揮されやすい。また、有機ＥＬ表示素子は光取り出し効率が課題となっており、光取り出し効率を向上させるために、三色独立方式の有機ＥＬ素子にマイクロキャビティ構造が備えられている。このマイクロキャビティ構造を備えた三色独立方式の有機ＥＬ素子は、光取り出し効率を向上させればさせるほどＬ１の分光スペクトルがシャープとなりやすいため、本発明の効果が有効に発揮されやすい。
また、表示素子が液晶表示素子であって、バックライトとして量子ドットを用いた場合も、Ｌ１の分光スペクトルがシャープとなりやすく、本発明の効果が有効に発揮されやすい。
【００６６】
表示素子は、上記式で表されるＣＩＥ−ｘｙ色度図に基づくＢＴ．２０２０のカバー率が６０％以上のものが好ましく、６５％以上のものがより好ましい。
【００６７】
（偏光子ａ）
偏光子ａは、表示素子の出射面上であって、光学フィルムＸよりも表示素子側に設置される。
偏光子ａとしては、例えば、ヨウ素等により染色し、延伸したポリビニルアルコールフィルム、ポリビニルホルマールフィルム、ポリビニルアセタールフィルム、エチレン−酢酸ビニル共重合体系ケン化フィルム等のシート型偏光子、平行に並べられた多数の金属ワイヤからなるワイヤーグリッド型偏光子、リオトロピック液晶や二色性ゲスト−ホスト材料を塗布した塗布型偏光子、多層薄膜型偏光子等が挙げられる。なお、これらの偏光子ａは、透過しない偏光成分を反射する機能を備えた反射型偏光子であってもよい。
偏光子ａの両面は、プラスチックフィルム、ガラス等の透明保護板で覆うことが好ましい。透明保護板として、光学フィルムＸを用いることも可能である。
【００６８】
偏光子ａは、例えば、１／４λ板との組み合わせにより反射防止性を付与するために使用される。また、表示素子が液晶表示素子の場合、液晶表示素子の光入射面側には背面偏光子が設置され、液晶表示素子の上に位置する偏光子ａの吸収軸と、液晶表示素子の下に位置する背面偏光子の吸収軸とを直交して配置することにより、液晶シャッターの機能を付与するために使用される。
【００６９】
偏光サングラスは原則としてＳ偏光を吸収するため、偏光サングラスの偏光子の吸収軸の方向も原則として水平方向である。このため、表示装置の水平方向に対して、偏光子ａの吸収軸の方向の角度が、±１０°未満の範囲内となるように設置することが好ましい。該角度は±５°未満の範囲とすることがより好ましい。
表示素子と光学フィルムＸとの間に２以上の偏光子を有する場合、表示素子から最も離れた側に位置する偏光子を偏光子ａとする。
【００７０】
（光学フィルムＸ）
光学フィルムＸは表示素子の光出射面側の面上であって、偏光子ａよりも光出射面側に設置される。また、表示装置が複数の偏光子を有する場合、最も光出射面側に位置する偏光子（偏光子ａ）よりも光出射面側に光学フィルムＸを設置する。
表示素子上に複数の光学フィルムを設置する場合、光学フィルムＸは、表示素子から最も離れた側（視認者側）に設置することが好ましい。
【００７１】
光学フィルムＸは、光学フィルムＸを透過する前の光を変換し、Ｌ１とＬ２Ａとの関係が条件２−１Ａを満足させる役割、あるいは、Ｌ１とＬ２Ｂとの関係が条件２−１Ｂを満足させる役割を有する。
【００７２】
光学フィルムＸがｎｘ＞ｎｙ≧ｎｚの関係の場合、表示装置の光出射面側から、光学フィルムＸの垂直方向から遅相軸方向側に４０度傾いた方向に出光する光であって、偏光子ａの吸収軸と平行な吸収軸を有する偏光子ｂを通過した光（Ｌ２Ａ）の強度は、以下のように算出できる。
まず、光学フィルムＸに表示素子側から任意の入射角度で入射する光であって、光学フィルムＸに入射した後、表示装置の垂直方向から４０度傾いた方向に出光する条件を満たす、光学フィルムＸへの入射光をＬ１とする。光学フィルムＸを通過する際のＬ１の傾きはスネルの法則で計算できる。また、光学フィルムＸが他の光学部材の積層されている場合、光学フィルムＸに対するＬ１の入射角度はスネルの法則で計算できる。なお、光学フィルムの屈折率は「（ｎｘ＋ｎｙ＋ｎｚ）／３」とする。
Ｌ１の強度を「Ｉ０」、光学フィルムＸの波長５５０ｎｍのリタデーション値を「Ｒｅ５５０」、［光学フィルムＸを構成する材料の波長４００〜７８０ｎｍの各波長の複屈折率／光学フィルムＸを構成する材料の波長５５０ｎｍの複屈折率］を「Ｎ（λ）」、偏光子ａの偏光子の吸収軸（直線偏光の振動方向）と光学フィルムＸの遅相軸とがなす角度を「θ」とする。
かかる前提において、表示装置の光出射面側から、光学フィルムＸの垂直方向から遅相軸方向側に４０度傾いた方向に出光する光であって、偏光子ａの吸収軸と平行な吸収軸を有する偏光子ｂを通過した光（Ｌ２Ａ）の強度であるＩは、以下の式（Ａ）で表すことができる。なお、Ｌ１は、光学フィルムＸより表示素子側に位置する偏光子ａを通過した直線偏光であることを前提としている。
Ｉ＝Ｉ０−Ｉ０・ｓｉｎ２（２θ）・ｓｉｎ２（π・Ｎ（λ）・Ｒｅ５５０／λ）  （Ａ）
【００７３】
上記式（Ａ）において、光学フィルムＸを構成する材料の波長５５０ｎｍの複屈折率Δｎｘｚは、以下のように算出できる。
光学フィルムＸの面内において屈折率が最も大きい方向である遅相軸方向の波長５５０ｎｍにおける屈折率をｎｘ、光学フィルムＸの面内において遅相軸方向と直交する方向である進相軸方向の波長５５０ｎｍにおける屈折率をｎｙ、光学フィルムＸの厚さ方向の波長５５０ｎｍにおける屈折率をｎｚとする。
かかる前提において、光学フィルムＸを構成する材料の波長５５０ｎｍの複屈折率Δｎｘｚは、下記式（Ｂ）により算出できる。
【数１】
2018004970.tif 000003
また、上記式（Ａ）において、光学フィルムＸの波長５５０ｎｍのリタデーション値（Ｒｅ５５０）は、光学フィルムＸの垂直方向の厚みをｔ、光学フィルムＸを通過する際のＬ１の傾きをθ１とした場合、上記式（Ｂ）で算出した複屈折率に、（ｔ／ｃｏｓθ１）を乗じることにより算出できる。
光学フィルムＸの垂直方向の厚みｔは、例えば、走査型透過電子顕微鏡（ＳＴＥＭ）を用いて撮影した光学フィルムＸの断面の画像から１０箇所の厚みを測定し、１０箇所の値の平均値から算出できる。ＳＴＥＭの加速電圧は１０ｋｖ〜３０ｋＶ、倍率は１００〜７００倍とすることが好ましい。
【００７４】
光学フィルムＸのｎｘ、ｎｙ、及びｎｚは、例えば、以下のように算出できる。
まず、材料が等方性である状態（未延伸状態）において、アッベ屈折率計（アタゴ社製  ＮＡＲ−４Ｔ）を用いて平均屈折率Ｎを測定する。次いで、上記材料を延伸等の方法において屈折率異方性を付与し、光学フィルムＸを作製し、二以上の偏光子を用いて、光学フィルムＸの遅相軸方向（主軸の方向）を求めた後、二つの軸（遅相軸の屈折率、及び遅相軸に直交する軸）の屈折率（ｎｘ、ｎｙ）を、アッベ屈折率計（アタゴ社製  ＮＡＲ−４Ｔ）を用いて測定する。次いで、下記式により、ｎｚを算出する。
ｎｚ＝３Ｎ−ｎｘ−ｎｙ
屈折率は１０回測定した平均値を採用する。
【００７５】
光学フィルムＸがｎｘ＞ｎｙ≧ｎｚの関係である場合における光学フィルムＸの構成は、上記式（Ａ）を元に決定することができる。具体的には、まず、光学フィルムＸを透過する前のＬ１の分光スペクトルを測定する。次いで、Ｌ１の分光スペクトルの測定結果と、上記式（Ａ）とに基づいて、光学フィルムＸのリタデーション値に応じたＬ２Ａの分光スペクトルをシミュレーションする。次いで、Ｌ１の分光スペクトルと、シミュレーションで得られたＬ２Ａの分光スペクトルとを対比し、条件２−１Ａを満たすリタデーションを有する光学フィルムを光学フィルムＸとして決定する。このようにして光学フィルムＸの構成を決定することにより、光学フィルムＸのリタデーションを必要以上に大きくすることなく、色の再現性を良好にすることができる。
なお、偏光子ａの偏光子の吸収軸（直線偏光の振動方向）と光学フィルムＸの遅相軸（ｎｘ方向）のなす角度θが４５度の場合に、Ｉの値は最大値を示す。このため、θを４５度とした下記式（Ｃ）により上記シミュレーションを行うことが好ましい。
Ｉ＝Ｉ０−Ｉ０・ｓｉｎ２（π・Ｎ（λ）・Ｒｅ５５０／λ）  （Ｃ）
【００７６】
上記の実施形態では、光学フィルムＸがｎｘ＞ｎｙ≧ｎｚの関係である場合に条件２−１Ａを満たす光学フィルムＸを決定する手法を例に説明した。
光学フィルムＸがｎｚ≧ｎｘ＞ｎｙの関係である場合に条件２−１Ｂを満たす光学フィルムＸを決定する手法については、光学フィルムＸを構成する材料の波長５５０ｎｍの複屈折率Δｎｙｚを下記式（Ｄ）で算出する以外は、光学フィルムＸがｎｘ＞ｎｙ≧ｎｚの関係である場合と同様の手法により算出できる。
【数２】
2018004970.tif 000004
【００７７】
表示素子上に複数の光学フィルムを設置する場合、上述したように、光学フィルムＸは、表示素子から最も離れた側（視認者側）に設置することが好ましい。この場合、光学フィルムＸと、光学フィルムＸよりも表示素子側に位置する光学フィルムの相互作用によって、上記シミュレーションを行ってもよい。例えば、光学フィルムＸの遅相軸方向と、光学フィルムＸよりも表示素子側に位置する光学フィルムの遅相軸方向とを同一とした場合であって、両光学フィルムを構成する材料が同一である場合、両光学フィルムの合計厚みでＲｅ５５０を算出して、上記シミュレーションを行うことができる。
【００７８】
光学フィルムＸのリタデーション値を大きくすると条件２−１Ａ及び条件２−１Ｂの何れかを満たしやすくなるが、光学フィルムＸのリタデーション値を大きくし過ぎると、光学フィルムＸの厚みが大きくなり過ぎたり、光学フィルムＸの材料として取り扱い性の悪い特殊な素材を用いる必要が出てくる。また、リタデーション値が小さすぎると、偏光サングラスを通して観察した際に、ブラックアウトを生じやすくなる。
このため、光学フィルムＸとしては、リタデーション値３，０００ｎｍ以上３０，０００ｎｍ以下の範囲で条件２−１Ａ及び条件２−１Ｂの何れかを満たすものを用いることが好ましい。光学フィルムＸのリタデーション値は、５，０００ｎｍ以上２０，０００ｎｍ以下のものがより好ましく、６，０００ｎｍ以上１５，０００ｎｍ以下のものがさらに好ましく、７，０００ｎｍ以上１２，０００ｎｍ以下のものがよりさらに好ましい。なお、ここでいうリタデーション値は波長５５０ｎｍにおける光学フィルムＸの垂直方向のリタデーション値である。
【００７９】
光学フィルムＸは、プラスチックフィルム等の光透過性基材を主体とするものが挙げられる。
光透過性基材としては、ポリエステルフィルム、ポリカーボネートフィルム、シクロオレフィンポリマーフィルム、ポリイミドフィルム、ポリアミドフィルム、アクリルフィルム及びポリスチレンフィルム等のプラスチックフィルムを延伸したものが挙げられる。
ポリエステルフィルム、ポリカーボネートフィルム、シクロオレフィンポリマーフィルム、ポリイミドフィルム及びポリアミドフィルムは、正の複屈折率材料であり、条件２−１Ａを満たすのに適している。アクリルフィルム及びポリスチレンフィルムは、負の複屈折率材料であり、条件２−１Ｂを満たすのに適している。
上記光透過性基材の中でも、複屈折率を大きくしやすいという観点から、ポリエステルフィルム、ポリカーボネートフィルムを延伸したものが好ましい。特に、ポリエステルフィルムを延伸したもの（延伸ポリエステルフィルム）は、正分散性が強く、短波長側に向かうにつれて複屈折率が大きくなる（長波長側に向かうにつれて複屈折率が小さくなる）性質を有するため、他のプラスチックフィルムと同等のリタデーション値であっても上記条件２−１Ａを満たしやすくできる点で好適である。言い換えると、光学フィルムＸの基材として延伸ポリエステルフィルムを用いた場合、基材の厚みを必要以上に厚くしなくても、上記条件２−１Ａを満たしやすくできる点で好適である。
ポリエステルフィルムとしては、ポリエチレンテレフタレートフィルム（ＰＥＴフィルム）、ポリエチレンナフタレートフィルム（ＰＥＮフィルム）等が好適である。
延伸は、縦一軸延伸、テンター延伸、逐次二軸延伸及び同時二軸延伸等が挙げられる。
【００８０】
光透過性基材の厚みは、取り扱い性及び薄膜化の観点から、５〜３００μｍであることが好ましく、１０〜２００μｍであることがより好ましく、１５〜１００μｍであることがさらに好ましい。
【００８１】
光学フィルムＸは、光透過性基材上に機能層を有するものであっても良い。機能層としては、ハードコート層、防眩層、反射防止層、帯電防止層、防汚層等が挙げられる。
【００８２】
（その他の光学フィルム）
本発明の表示装置は、位相差フィルム、ハードコートフィルム、ガスバリアフィルム等のその他の光学フィルムを有していてもよい。なお、その他の光学フィルムは、光学フィルムＸよりも表示素子側に設置することが好ましい。
【００８３】
（タッチパネル）
本発明の表示装置は、表示素子と光学フィルムＸとの間にタッチパネルを備えたタッチパネル付き表示装置であってもよい。表示素子上の偏光子ａとタッチパネルとの位置関係は特に限定されないが、最も光出射面側に位置する偏光子（偏光子ａ）を、タッチパネルと光学フィルムＸとの間に配置させることが好ましい。
タッチパネルとしては、抵抗膜式タッチパネル、静電容量式タッチパネル、インセルタッチパネル、電磁誘導式タッチパネル、光学式タッチパネル及び超音波式タッチパネル等が挙げられる。
【００８４】
（バックライト）
表示装置が液晶表示装置の場合、表示素子の背面にはバックライトが配置される。
バックライトとしては、エッジライト型バックライト、直下型バックライトの何れも用いることができる。
バックライトの光源としては、ＬＥＤ、ＣＣＦＬ等が挙げられるが、光源として量子ドットを用いたバックライトは、Ｌ１の分光スペクトルがシャープとなりやすく、本発明の効果が有効に発揮されやすい。
【００８５】
光源として量子ドットを用いたバックライトは、少なくとも、一次光を放出する一次光源と、一次光を吸収して二次光を放出する量子ドットからなる二次光源から構成される。
一次光源が青に相当する波長の一次光を放出する場合、二次光源である量子ドットは、一次光を吸収して赤に相当する波長の二次光を放出する第１量子ドット、及び一次光を吸収して緑に相当する波長の二次光を放出する第２量子ドットの少なくとも一種を含むことが好ましく、前記第１量子ドット及び前記第２量子ドットの両方を含むことがより好ましい。
【００８６】
量子ドット（Quantum dot）は、半導体のナノメートルサイズの微粒子で、電子や励起子がナノメートルサイズの小さな結晶内に閉じ込められる量子閉じ込め効果（量子サイズ効果）により、特異的な光学的、電気的性質を示し、半導体ナノ粒子とか、半導体ナノ結晶とも呼ばれるものである。
量子ドットは、半導体のナノメートルサイズの微粒子であり、量子閉じ込め効果（量子サイズ効果）を生じる材料であれば特に限定されない。
量子ドットは、バックライトを構成する光学フィルム中に含有させればよい。
【００８７】
［表示装置の光学フィルムの選定方法］
本発明の表示装置の光学フィルムの選定方法は、表示素子の光出射面側の面上に、偏光子ａ及び光学フィルムＸを有する表示装置の光学フィルムの選定方法であって、光学フィルムに入射する光が上記条件１−１を満たす場合に、上記条件２−１Ａ及び条件２−１Ｂの何れかを満たす光学フィルムを選定するものである。
【００８８】
Ｌ１、Ｌ２Ａ及びＬ２Ｂの分光スペクトルは、上述したように、分光光度計を用いて測定することができる。また、Ｌ２Ａ及びＬ２Ｂの分光スペクトルは、上述したようにシミュレーションに基づいて算出することが好ましい。
【００８９】
条件２−１Ａを満たす光学フィルムを選定は、以下の（ａ）、（ｂ）の手順で選定することが好ましい。
（ａ）条件１−１において測定したＬ１の分光スペクトルの測定結果と、上記式（Ａ）とに基づいて、光学フィルムＸのリタデーション値に応じたＬ２Ａの分光スペクトルをシミュレーションにより算出する。なお、上記式（Ａ）の代わりに上記式（Ｃ）を用いてもよい。
（ｂ）Ｌ１の分光スペクトルと、シミュレーションで算出したＬ２Ａの分光スペクトルとを対比し、条件２−１Ａを満たすリタデーションを有する光学フィルムを光学フィルムＸとして選定する。
【００９０】
条件２−１Ｂを満たす光学フィルムは、Ｌ２ＡをＬ２Ｂに変更する以外は、上記（ａ）、（ｂ）と同様の手順で選定することが好ましい。
【００９１】
本発明の表示装置の光学フィルムの選定方法によれば、偏光サングラスを通して観察した際に、正面方向から斜め方向の幅広い範囲において色の再現性を良好にできる光学フィルムを効率よく選定でき、作業性を向上できる。
本発明の表示装置の光学フィルムの選定方法は、Ｌ１の分光スペクトルが極めてシャープである場合に特に有効である。具体的には、Ｌ１の分光スペクトルが前記条件１−２〜１−５を満たす場合、色の再現性の問題はより深刻化するため、本発明の表示装置の光学フィルムの選定方法が極めて有用となる。
【００９２】
また、本発明の表示装置の光学フィルムの選定方法は、正面方向から斜め方向の幅広い範囲における色の再現性の問題をより抑制する観点から、さらに前記条件２−２Ａ及び条件２−２Ｂの何れかを選定条件とすることが好ましい。
【実施例】
【００９３】
次に、本発明を実施例により更に詳細に説明するが、本発明はこれらの例によってなんら限定されるものではない。
【００９４】
１．光学フィルムの作製
ポリエチレンテレフタレートを２９０℃で溶融して、フィルム形成ダイを通して、シート状に押出し、水冷冷却した回転急冷ドラム上に密着させて冷却し、未延伸フィルムを作製した。この未延伸フィルムを二軸延伸試験装置（東洋精機社）にて、１２０℃にて１分間予熱した後、１２０℃で４．０倍固定端一軸延伸して、光学フィルムを作製した。この光学フィルムの波長５５０ｎｍにおける屈折率ｎｘ＝１．７００５、ｎｙ＝１．６００５、ｎｚ＝１．５５０１であった。
この光学フィルムの膜厚を調整し、光学フィルムの垂直方向のリタデーション値（Ｒｅ０度）が以下の値を有する光学フィルムｉ〜ｖを得た。
光学フィルムｉ    ：Ｒｅ０度＝４，０００ｎｍ（Ｒｅ２３．４度＝３，１９６ｎｍ）
光学フィルムｉｉ  ：Ｒｅ０度＝６，０００ｎｍ（Ｒｅ２３．４度＝４，７９４ｎｍ）
光学フィルムｉｉｉ：Ｒｅ０度＝８，０００ｎｍ（Ｒｅ２３．４度＝６，３９２ｎｍ）
光学フィルムｉｖ  ：Ｒｅ０度＝１２，０００ｎｍ（Ｒｅ２３．４度＝９，５８８ｎｍ）
光学フィルムｖ    ：Ｒｅ０度＝１４，０００ｎｍ（Ｒｅ２３．４度＝１１，１８６ｎｍ）
かっこ内のＲｅ２３．４度は、光学フィルムｉ〜ｖの屈折角２３．４度の光学距離のリタデーション値を示す。ここで、２３．４度は、「光学フィルムに光が入射する直前の媒質０、及び、光学フィルムから光が出射した直後の媒質２が何れも空気（屈折率１．０）」、「光学フィルムから出射する光の出射角度を４０度」、「光学フィルムの平均屈折率を１．６１７」とした際に、スネルの法則から算出される、光学フィルムと媒質２との界面の屈折角（光学フィルムを通過する際のＬ１の傾きθ１）を示す。
なお、光学フィルムｉ〜ｖは、何れもｎｘ＞ｎｙ≧ｎｚの関係を満たす正の複屈折材料である。
【００９５】
２．Ｌ１の分光スペクトルの測定
分光光度計を用いて、視野角１度として、下記の表示装置Ａ〜Ｅを白表示させた際に、光学フィルムの垂直方向から遅相軸方向側に−４０度傾いた方向から入射する光（Ｌ１）の強度を１ｎｍごとに測定した。表示装置Ａ〜Ｅにおいて、光学フィルムに光が入射する直前の媒質０、及び、光学フィルムから光が出射した直後の媒質２は、何れも空気（屈折率１．０）である。また、表示装置Ａ〜Ｅでは、光学フィルムを最表面に用いている（表示装置Ａ〜Ｅでは、光学フィルムの光出射面＝表示装置の光出射面）。また、表示装置Ａ〜Ｅにおいて、偏光子ａの吸収軸（直線偏光の振動方向）と光学フィルムＸの遅相軸とのなす角度は４５度としている。また、Ｌ１の強度の測定箇所は表示装置の有効表示領域の中心とした。
表示装置ＡのＬ１の分光スペクトルを図２、表示装置ＢのＬ１の分光スペクトルを図３、表示装置ＣのＬ１の分光スペクトルを図４、表示装置ＤのＬ１の分光スペクトルを図５、表示装置ＥのＬ１の分光スペクトルを図１５に示す。また、測定結果に基づいて算出した条件１−１〜１−５に関する数値を表１に示す。また、条件１−１〜１−５を満たすものを「○」、満たさないものを「×」として、併せて表１に示す。
【００９６】
＜表示装置Ａ＞
マイクロキャビティ構造を備えた三色独立方式の有機ＥＬ表示素子上に、偏光子ａ及び光学フィルムを有する市販の表示装置。ＣＩＥ−ｘｙ色度図に基づくＢＴ．２０２０のカバー率：７７％。
＜表示装置Ｂ＞
表示素子がカラーフィルター付きの液晶表示素子であり、バックライトの光源が冷陰極蛍光管（ＣＣＦＬ）であり、表示素子上に偏光子ａ及び光学フィルムを有する市販の表示装置。
＜表示装置Ｃ＞
表示素子がカラーフィルター付きの液晶表示素子であり、バックライトの光源が白色ＬＥＤであり、表示素子上に偏光子ａ及び光学フィルムを有する市販の表示装置。ＣＩＥ−ｘｙ色度図に基づくＢＴ．２０２０のカバー率：４９％。
＜表示装置Ｄ（量子ドットを用いた表示装置１）＞
表示素子がカラーフィルター付きの液晶表示素子であり、バックライトの一次光源が青色ＬＥＤであり、二次光源が量子ドットであり、表示素子上に偏光子ａ及び光学フィルムを有する市販の表示装置。ＣＩＥ−ｘｙ色度図に基づくＢＴ．２０２０のカバー率：６８％。
＜表示装置Ｅ（量子ドットを用いた表示装置２）＞
表示素子がカラーフィルター付きの液晶表示素子であり、バックライトの一次光源が青色ＬＥＤであり、二次光源が量子ドットであり、表示素子上に偏光子ａ及び光学フィルムを有する市販の表示装置。ＣＩＥ−ｘｙ色度図に基づくＢＴ．２０２０のカバー率：５２％。
【００９７】
【表１】
2018004970.tif 000005
【００９８】
３．表示装置の作製
表示装置Ａ〜Ｅの光学フィルムとして、光学フィルムｉ〜ｖを配置して、表示装置Ａ−ｉ〜Ａ−ｖ、表示装置Ｂ−ｉ〜Ｂ−ｖ、表示装置Ｃ−ｉ〜Ｃ−ｖ、表示装置Ｄ−ｉ〜Ｄ−ｖ及び表示装置Ｅ−ｉ〜Ｅ−ｖを得た。
【００９９】
４．Ｌ２のシミュレーション、Ｌ２の分光スペクトルの測定
上記２で測定したＬ１の分光スペクトルと、上記式（Ｂ）とを元に、表示装置Ａ−ｉ〜Ａ−ｖ、表示装置Ｂ−ｉ〜Ｂ−ｖ、表示装置Ｃ−ｉ〜Ｃ−ｖ、表示装置Ｄ−ｉ〜Ｄ−ｖ及び表示装置Ｅ−ｉ〜Ｅ−ｖの光学フィルムの光出射面側から光学フィルムの垂直方向から遅相軸方向側に４０度傾いた方向に出光する光であって、偏光子ａの吸収軸と平行な吸収軸を有する偏光子ｂを通過した光（Ｌ２）の強度であるＩをシミュレーションにより算出した。シミュレーション結果に基づいて算出した条件２−１Ａ及び２−２Ａに関する数値を表２〜６に示す。また、条件２−１Ａ及び２−２Ａを満たすものを「○」、満たさないものを「×」として、併せて表２〜６に示す。
なお、シミュレーションにより算出した条件２−１Ａ及び２−２Ａに関する数値を実測値に基づき算出したところ、同様の結果が得られた。
【０１００】
５．Ｌ３の分光スペクトルの測定
光学フィルムの光出射面側から光学フィルムの垂直方向に出光する光であって、偏光子ａの吸収軸と平行な吸収軸を有する偏光子ｂを通過した光をＬ３とする。分光光度計を用いて、視野角１度として、Ｌ３の強度を１ｎｍごとに測定する。上記２で測定したＬ１の分光スペクトルと、Ｌ３の分光スペクトルとを対比し、上記条件２−３に関する数値を算出した。結果を表２〜６に示す。
【０１０１】
６．評価
以下のように、表示装置Ａ−ｉ〜Ａ−ｖ、表示装置Ｂ−ｉ〜Ｂ−ｖ、表示装置Ｃ−ｉ〜Ｃ−ｖ、表示装置Ｄ−ｉ〜Ｄ−ｖ及び表示装置Ｅ−ｉ〜Ｅ−ｖを評価した。結果を表２〜表６に示す。
【０１０２】
６−１．ブラックアウト
表示装置の画面を白表示もしくは略白表示にした。偏光サングラスを介して様々な角度から画面を観察し、画面が暗くなる箇所があるかどうかを目視で評価した。
Ａ：画面が暗くなる箇所がない。
Ｃ：画面が暗くなる箇所がある。
【０１０３】
６−２．色の再現性
表示装置の画面をカラー表示にした。一つの表示装置の前に３人が横に並び、偏光サングラスをかけた状態（状態１）、及び偏光サングラスを外して画面上に偏光サングラスと同色に染色したガラス板を設置した状態（状態２）の２つの状態において画面を観察し、評価した。表示装置の真ん中に位置する人が正面方向からの観察、表示装置の両側に位置する人が斜め方向からの観察に該当する。異なる３名がペアとなり、同様の評価を７回行った。
状態１と状態２との色の差が気にならないものを２点、状態１と状態２との色の差が若干気になるものを１点、状態１と状態２との色の差がひどく気になるものを０点として、２１人の平均点を算出した。
Ａ：平均点が１．７点以上
Ｂ：平均点が１．５点以上１．７点未満
Ｃ：平均点が１．０点以上１．５点未満
Ｄ：平均点が１．０点未満
【０１０４】
６−３．動画の臨場感
表示装置の画面をカラーの動画表示にして、偏光サングラスを外した状態で画面を観察し、動画の臨場感を目視で評価した。
Ａ：臨場感を強く感じる。
Ｂ：臨場感を感じる。
Ｃ：臨場感が物足りない。
【０１０５】
【表２】
2018004970.tif 000006
【０１０６】
【表３】
2018004970.tif 000007
【０１０７】
【表４】
2018004970.tif 000008
【０１０８】
【表５】
2018004970.tif 000009
【０１０９】
【表６】
2018004970.tif 000010
【０１１０】
表１〜表６の結果から、条件１−１及び条件２−１Ａを満たす表示装置（表示装置Ａ−ｉｉｉ〜ｖ、Ｄ−ｉｉ〜Ｄ−ｖ、Ｅ−ｉｉｉ〜ｖ）は、色域が広いため動画の臨場感に優れるとともに、色域が広いことにより生じやすい色の再現性の問題を抑制できるものであった。
また、条件１−１及び条件２−１Ａを満たす表示装置の中でも、さらに条件１−２〜１〜５を満たすとともに、ＣＩＥ−ｘｙ色度図に基づくＢＴ．２０２０のカバー率が６０％以上である表示装置（表示装置Ａ−ｉｉｉ〜ｖ、Ｄ−ｉｉ〜ｖ）は、動画の臨場感がより優れるものであった。
また、条件１−１及び条件２−１Ａを満たす表示装置の中でも、さらに条件２−２Ａを満たす表示装置（表示装置Ａ−ｉｉｉ〜ｖ、Ｄ−ｉｉｉ〜ｖ、Ｅ−ｉｉｉ〜ｖ）は、色の再現性の問題をより抑制できるものであった。
なお、光学フィルムｉ〜ｖの特許文献２で定義するＮＺ係数は、−０．５０４であり、特許文献２のＮＺ係数が１．５以下の要件を満たすものである。表１〜表６の結果から、ＮＺ係数が１．５以下であっても、条件１−１を満たすような色域が広い表示装置においては、色の再現性の問題を必ずしも抑制できないことが確認できる。
【符号の説明】
【０１１１】
１０：表示素子
１０ａ：有機ＥＬ表示素子
２０：光学フィルムＸ
３０：その他の光学フィルム
４０：偏光子ａ
１００：表示装置
【図１】
2018004970.tif 000011
【図２】
2018004970.tif 000012
【図３】
2018004970.tif 000013
【図４】
2018004970.tif 000014
【図５】
2018004970.tif 000015
【図６】
2018004970.tif 000016
【図７】
2018004970.tif 000017
【図８】
2018004970.tif 000018
【図９】
2018004970.tif 000019
【図１０】
2018004970.tif 000020
【図１１】
2018004970.tif 000021
【図１２】
2018004970.tif 000022
【図１３】
2018004970.tif 000023
【図１４】
2018004970.tif 000024
【図１５】
2018004970.tif 000025